(57)【特許請求の範囲】
【請求項１】
下記一般式（１）で表される化合物を含有することを特徴とする光学フィルム。
【化１】
0005381938.tif 000028
（式中、Ｒ１１は水素原子、アルキル基、シクロアルキル基、アリール基または複素環基を表わす。Ｌ１１は−Ｏ−、ＮＲ７１−、−ＣＯ−、−ＳＯ２−で表わされる２価の連結基を表わす。Ｌ１１は各々同じであっても異なっていてもよい。Ｒ７１は水素原子または置換基を表わす。Ｌ２１は単なる結合手、−Ｏ−、−Ｓ−、−ＮＲ８１−、アルキレン基、アリーレン基またはこれらを組み合わせた２価の連結基を表わす。Ｒ８１は水素原子、アルキル基、シクロアルキル基、アリール基または複素環基を表わす。Ｒ２１は置換基を表わす。Ａ１は芳香族環または複素芳香族環を表わす。Ｒ３１は水素原子、アルキル基、シクロアルキル基、アリール基または複素環基を表わす。Ｒ４１は水素原子または置換基を表わす。ａは２または３を表わす。ｐは１〜７の整数を表わす。ｑは０〜６の整数を表わす。ただし、ｐ＋ｑ＝１〜７である。Ｒ５１は置換または無置換のメチル基、または下記一般式（２）で表わされる基を表わす。Ｒ６１は置換または無置換のメチル基、または下記一般式（３）で表わされる基を表わす。）
【化２】
0005381938.tif 000029
（式中、Ｒ１２は水素原子、アルキル基、シクロアルキル基、アリール基または複素環基を表わす。Ｌ１２は−Ｏ−、ＮＲ７２−、−ＣＯ−、−ＳＯ２−で表わされる２価の連結基を表わす。Ｌ１２は各々同じであっても異なっていてもよい。Ｒ７２は水素原子または置換基を表わす。Ｌ２２は単なる結合手、−Ｏ−、−Ｓ−、−ＮＲ８２−、アルキレン基、アリーレン基またはこれらを組み合わせた２価の連結基を表わす。Ｒ８２は水素原子、アルキル基、シクロアルキル基、アリール基または複素環基を表わす。Ｒ２２は置換基を表わす。Ａ２は芳香族環または複素芳香族環を表わす。Ｒ３２は水素原子、アルキル基、シクロアルキル基、アリール基または複素環基を表わす。Ｒ４２は水素原子または置換基を表わす。ｂは２または３を表わす。ｒは０〜７の整数を表わす。ｓは０〜７の整数を表わす。ただし、ｒ＋ｓ＝０〜７である。※は１，３，５−トリアジン環との結合位置を表す。）
【化３】
0005381938.tif 000030
（式中、Ｒ１３は水素原子、アルキル基、シクロアルキル基、アリール基または複素環基を表わす。Ｌ１３は−Ｏ−、ＮＲ７３−、−ＣＯ−、−ＳＯ２−で表わされる２価の連結基を表わす。Ｌ１３は各々同じであっても異なっていてもよい。Ｒ７３は水素原子または置換基を表わす。Ｌ２３は単なる結合手、−Ｏ−、−Ｓ−、−ＮＲ８３−、アルキレン基、アリーレン基またはこれらを組み合わせた２価の連結基を表わす。Ｒ８３は水素原子、アルキル基、シクロアルキル基、アリール基または複素環基を表わす。Ｒ２３は置換基を表わす。Ａ３は芳香族環または複素芳香族環を表わす。Ｒ３３は水素原子、アルキル基、シクロアルキル基、アリール基または複素環基を表わす。Ｒ４３は水素原子または置換基を表わす。ｃは２または３を表わす。ｔは０〜７の整数を表わす。ｕは０〜７の整数を表わす。ただし、ｔ＋ｕ＝０〜７である。※は１，３，５−トリアジン環との結合位置を表す。）
【請求項２】
前記一般式（１）で表される化合物が、下記一般式（４）で表される化合物であることを特徴とする請求項１に記載の光学フィルム。
【化４】
0005381938.tif 000031
（式中、Ａ１、Ａ２、Ａ３、Ｒ１１、Ｒ１２、Ｒ１３、Ｒ２１、Ｒ２２、Ｒ２３、Ｌ１１、Ｌ１２、Ｌ１３、Ｌ２１、Ｌ２２、Ｌ２３、ａ、ｂ、ｃ、ｐ、ｑ、ｒ、ｓ、ｔ、ｕはそれぞれ、前記一般式（１）、（２）、（３）におけるＡ１、Ａ２、Ａ３、Ｒ１１、Ｒ１２、Ｒ１３、Ｒ２１、Ｒ２２、Ｒ２３、Ｌ１１、Ｌ１２、Ｌ１３、Ｌ２１、Ｌ２２、Ｌ２３、ａ、ｂ、ｃ、ｐ、ｑ、ｒ、ｓ、ｔ、ｕと同義である。）
【請求項３】
前記光学フィルムが、セルロースエステルを含有する光学フィルムであることを特徴とする請求項１または２に記載の光学フィルム。
【請求項４】
前記光学フィルムの膜厚が、１５〜６０μｍであることを特徴とする請求項１〜３のいずれか１項に記載の光学フィルム。
【請求項５】
下記式で表されるリターデーションＲｏが２０〜１００ｎｍ、Ｒｔｈが７０〜３００ｎｍであることを特徴とする請求項１〜４のいずれか１項に記載の光学フィルム。
式（Ｉ）    Ｒｏ＝（ｎｘ−ｎｙ）×ｄ
式（II）    Ｒｔｈ＝｛（ｎｘ＋ｎｙ）／２−ｎｚ｝×ｄ
（但し、ｎｘは、光学フィルムの面内方向において屈折率が最大になる方向ｘにおける屈折率を表し、ｎｙは光学フィルムの面内方向において、前記方向ｘと直交する方向ｙにおける屈折率を表し、ｎｚは、光学フィルムの厚み方向ｚにおける屈折率を表し、ｄ（ｎｍ）は光学フィルムの厚みを表す。）
【請求項６】
請求項１〜５のいずれか１項に記載の光学フィルムを偏光子の少なくとも一方の面に有することを特徴とする偏光板。
【請求項７】
請求項６に記載の偏光板を液晶セルの少なくとも一方の面に有することを特徴とする液晶表示装置。
【請求項８】
下記一般式（１）で表されることを特徴とする化合物。
【化５】
0005381938.tif 000032
（式中、Ｒ１１は水素原子、アルキル基、シクロアルキル基、アリール基または複素環基を表わす。Ｌ１１は−Ｏ−、ＮＲ７１−、−ＣＯ−、−ＳＯ２−で表わされる２価の連結基を表わす。Ｌ１１は各々同じであっても異なっていてもよい。Ｒ７１は水素原子または置換基を表わす。Ｌ２１は単なる結合手、−Ｏ−、−Ｓ−、−ＮＲ８１−、アルキレン基、アリーレン基またはこれらを組み合わせた２価の連結基を表わす。Ｒ８１は水素原子、アルキル基、シクロアルキル基、アリール基または複素環基を表わす。Ｒ２１は置換基を表わす。Ａ１は芳香族環または複素芳香族環を表わす。Ｒ３１は水素原子、アルキル基、シクロアルキル基、アリール基または複素環基を表わす。Ｒ４１は水素原子または置換基を表わす。ａは２または３を表わす。ｐは１〜７の整数を表わす。ｑは０〜６の整数を表わす。ただし、ｐ＋ｑ＝１〜７である。Ｒ５１は置換または無置換のメチル基、または下記一般式（２）で表わされる基を表わす。Ｒ６１は置換または無置換のメチル基、または下記一般式（３）で表わされる基を表わす。）
【化６】
0005381938.tif 000033
（式中、Ｒ１２は水素原子、アルキル基、シクロアルキル基、アリール基または複素環基を表わす。Ｌ１２は−Ｏ−、ＮＲ７２−、−ＣＯ−、−ＳＯ２−で表わされる２価の連結基を表わす。Ｌ１２は各々同じであっても異なっていてもよい。Ｒ７２は水素原子または置換基を表わす。Ｌ２２は単なる結合手、−Ｏ−、−Ｓ−、−ＮＲ８２−、アルキレン基、アリーレン基またはこれらを組み合わせた２価の連結基を表わす。Ｒ８２は水素原子、アルキル基、シクロアルキル基、アリール基または複素環基を表わす。Ｒ２２は置換基を表わす。Ａ２は芳香族環または複素芳香族環を表わす。Ｒ３２は水素原子、アルキル基、シクロアルキル基、アリール基または複素環基を表わす。Ｒ４２は水素原子または置換基を表わす。ｂは２または３を表わす。ｒは０〜７の整数を表わす。ｓは０〜７の整数を表わす。ただし、ｒ＋ｓ＝０〜７である。※は１，３，５−トリアジン環との結合位置を表す。）
【化７】
0005381938.tif 000034
（式中、Ｒ１３は水素原子、アルキル基、シクロアルキル基、アリール基または複素環基を表わす。Ｌ１３は−Ｏ−、ＮＲ７３−、−ＣＯ−、−ＳＯ２−で表わされる２価の連結基を表わす。Ｌ１３は各々同じであっても異なっていてもよい。Ｒ７３は水素原子または置換基を表わす。Ｌ２３は単なる結合手、−Ｏ−、−Ｓ−、−ＮＲ８３−、アルキレン基、アリーレン基またはこれらを組み合わせた２価の連結基を表わす。Ｒ８３は水素原子、アルキル基、シクロアルキル基、アリール基または複素環基を表わす。Ｒ２３は置換基を表わす。Ａ３は芳香族環または複素芳香族環を表わす。Ｒ３３は水素原子、アルキル基、シクロアルキル基、アリール基または複素環基を表わす。Ｒ４３は水素原子または置換基を表わす。ｃは２または３を表わす。ｔは０〜７の整数を表わす。ｕは０〜７の整数を表わす。ただし、ｔ＋ｕ＝０〜７である。※は１，３，５−トリアジン環との結合位置を表す。）
【発明の詳細な説明】
【技術分野】
【０００１】
本発明は、リターデーション発現性の化合物、光学フィルム、及びそれを用いた偏光板、液晶表示装置に関する。
【背景技術】
【０００２】
セルロースエステル、ポリカーボネート、ポリオレフィン等の樹脂フィルムが光学用として主に液晶表示装置用光学補償フィルムに用いられており、その中でも、セルロースエステルを有する光学フィルム（以下、単にセルロースエステルフィルムとも称する）は、偏光子に用いられるポリビニルアルコールへの貼合性が優れていることから広く用いられている。
【０００３】
セルロースエステルフィルムはそのままでは光学補償フィルムに必須な複屈折性が十分ではない為、セルロースエステルフィルムに複屈折性を付与するさまざまな検討がなされてきている。
【０００４】
セルロースエステルフィルムなどの光学フィルムに複屈折性を付与する方法として、特定の化合物をセルロースエステルなどに添加し、リターデーションを発現する方法が知られている。
【０００５】
例えば、特許文献１及び２には、１，３，５−トリアジン系化合物を添加し、光学補償フィルムを得る方法が提案されている。しかしながら、前記特許文献に記載されている化合物は一定のリターデーション発現性を示すものの、その効果は不十分である。それ故、高いリターデーションが要求される場合に、多量の添加量が必要となり、光学補償フィルムのヘイズが大きくなったり、リターデーション発現剤のブリードアウトが生じる問題があった。また、特許文献１及び２に記載の１，３，５−トリアジン系化合物を含有する光学補償用フィルムを用いて作製した偏光板、及びそれを用いた液晶表示装置は、耐久性が劣るという問題があることが判明した。特許文献３には、側鎖基の炭素・炭素原子間に２重結合と、エステル基を有する１，３，５−トリアジン系化合物が記載されているが、そのリターデーション発現効果は十分とはいえない。
【０００６】
一方、近年、薄型軽量ノートパソコンや薄型で大画面のＴＶの開発が進み、それに伴って、液晶表示装置用光学補償フィルムも薄膜化への要求がますます強くなってきている。しかしながら、フィルムの膜厚を薄くするとリターデーション値が小さくなる為、リターデーション値を維持するためには、リターデーション発現剤の添加量を増やす必要がある。
【０００７】
上記したごとく、従来公知のリターデーション発現剤はリターデーション発現性が不十分であり、リターデーションの発現性が高い化合物が求められている。また、リターデーション発現剤の添加量を増やしても、ヘイズがなくブリードアウト耐性に優れた化合物が求められている。
【先行技術文献】
【特許文献】
【０００８】
【特許文献１】特開２００１−１６６１４４号公報
【特許文献２】特開２００３−３４４６５５号公報
【特許文献３】特開２００８−２１４２７０号公報
【発明の概要】
【発明が解決しようとする課題】
【０００９】
本発明は、上記問題に鑑みなされたものであり、本発明の目的は、リターデーションの発現性に優れ、添加量を増やしても、ヘイズがなくブリードアウト耐性に優れた化合物を提供することである。また、本発明のリターデーション発現性の化合物を含む光学フィルム、該光学フィルムを用いた耐久性に優れた偏光板及び液晶表示装置を提供することにある。
【課題を解決するための手段】
【００１０】
本発明者の詳細な検討により、本発明の目的は以下の構成を採ることにより達成されることがわかった。
【００１１】
１．下記一般式（１）で表される化合物を含有することを特徴とする光学フィルム。
【００１２】
【化１】
0005381938.tif 000002
【００１３】
（式中、Ｒ１１は水素原子、アルキル基、シクロアルキル基、アリール基または複素環基を表わす。Ｌ１１は−Ｏ−、ＮＲ７１−、−ＣＯ−、−ＳＯ２−で表わされる２価の連結基を表わす。Ｌ１１は各々同じであっても異なっていてもよい。Ｒ７１は水素原子または置換基を表わす。Ｌ２１は単なる結合手、−Ｏ−、−Ｓ−、−ＮＲ８１−、アルキレン基、アリーレン基またはこれらを組み合わせた２価の連結基を表わす。Ｒ８１は水素原子、アルキル基、シクロアルキル基、アリール基または複素環基を表わす。Ｒ２１は置換基を表わす。Ａ１は芳香族環または複素芳香族環を表わす。Ｒ３１は水素原子、アルキル基、シクロアルキル基、アリール基または複素環基を表わす。Ｒ４１は水素原子または置換基を表わす。ａは２または３を表わす。ｐは１〜７の整数を表わす。ｑは０〜６の整数を表わす。ただし、ｐ＋ｑ＝１〜７である。Ｒ５１は置換または無置換のメチル基、または下記一般式（２）で表わされる基を表わす。Ｒ６１は置換または無置換のメチル基、または下記一般式（３）で表わされる基を表わす。）
【００１４】
【化２】
0005381938.tif 000003
【００１５】
（式中、Ｒ１２は水素原子、アルキル基、シクロアルキル基、アリール基または複素環基を表わす。Ｌ１２は−Ｏ−、ＮＲ７２−、−ＣＯ−、−ＳＯ２−で表わされる２価の連結基を表わす。Ｌ１２は各々同じであっても異なっていてもよい。Ｒ７２は水素原子または置換基を表わす。Ｌ２２は単なる結合手、−Ｏ−、−Ｓ−、−ＮＲ８２−、アルキレン基、アリーレン基またはこれらを組み合わせた２価の連結基を表わす。Ｒ８２は水素原子、アルキル基、シクロアルキル基、アリール基または複素環基を表わす。Ｒ２２は置換基を表わす。Ａ２は芳香族環または複素芳香族環を表わす。Ｒ３２は水素原子、アルキル基、シクロアルキル基、アリール基または複素環基を表わす。Ｒ４２は水素原子または置換基を表わす。ｂは２または３を表わす。ｒは０〜７の整数を表わす。ｓは０〜７の整数を表わす。ただし、ｒ＋ｓ＝０〜７である。※は１，３，５−トリアジン環との結合位置を表す。）
【００１６】
【化３】
0005381938.tif 000004
【００１７】
（式中、Ｒ１３は水素原子、アルキル基、シクロアルキル基、アリール基または複素環基を表わす。Ｌ１３は−Ｏ−、ＮＲ７３−、−ＣＯ−、−ＳＯ２−で表わされる２価の連結基を表わす。Ｌ１３は各々同じであっても異なっていてもよい。Ｒ７３は水素原子または置換基を表わす。Ｌ２３は単なる結合手、−Ｏ−、−Ｓ−、−ＮＲ８３−、アルキレン基、アリーレン基またはこれらを組み合わせた２価の連結基を表わす。Ｒ８３は水素原子、アルキル基、シクロアルキル基、アリール基または複素環基を表わす。Ｒ２３は置換基を表わす。Ａ３は芳香族環または複素芳香族環を表わす。Ｒ３３は水素原子、アルキル基、シクロアルキル基、アリール基または複素環基を表わす。Ｒ４３は水素原子または置換基を表わす。ｃは２または３を表わす。ｔは０〜７の整数を表わす。ｕは０〜７の整数を表わす。ただし、ｔ＋ｕ＝０〜７である。※は１，３，５−トリアジン環との結合位置を表す。）
２．前記一般式（１）で表される化合物が、下記一般式（４）で表される化合物であることを特徴とする前記１に記載の光学フィルム。
【００１８】
【化４】
0005381938.tif 000005
【００１９】
（式中、Ａ１、Ａ２、Ａ３、Ｒ１１、Ｒ１２、Ｒ１３、Ｒ２１、Ｒ２２、Ｒ２３、Ｌ１１、Ｌ１２、Ｌ１３、Ｌ２１、Ｌ２２、Ｌ２３、ａ、ｂ、ｃ、ｐ、ｑ、ｒ、ｓ、ｔ、ｕはそれぞれ、前記一般式（１）、（２）、（３）におけるＡ１、Ａ２、Ａ３、Ｒ１１、Ｒ１２、Ｒ１３、Ｒ２１、Ｒ２２、Ｒ２３、Ｌ１１、Ｌ１２、Ｌ１３、Ｌ２１、Ｌ２２、Ｌ２３、ａ、ｂ、ｃ、ｐ、ｑ、ｒ、ｓ、ｔ、ｕと同義である。）
３．前記光学フィルムが、セルロースエステルを含有する光学フィルムであることを特徴とする前記１または２に記載の光学フィルム。
【００２０】
４．前記光学フィルムの膜厚が、１５〜６０μｍであることを特徴とする前記１〜３のいずれか１項に記載の光学フィルム。
【００２１】
５．下記式で表されるリターデーションＲｏが２０〜１００ｎｍ、Ｒｔｈが７０〜３００ｎｍであることを特徴とする前記１〜４のいずれか１項に記載の光学フィルム。
【００２２】
式（Ｉ）    Ｒｏ＝（ｎｘ−ｎｙ）×ｄ
式（II）    Ｒｔｈ＝｛（ｎｘ＋ｎｙ）／２−ｎｚ｝×ｄ
（但し、ｎｘは、光学フィルムの面内方向において屈折率が最大になる方向ｘにおける屈折率を表し、ｎｙは光学フィルムの面内方向において、前記方向ｘと直交する方向ｙにおける屈折率を表し、ｎｚは、光学フィルムの厚み方向ｚにおける屈折率を表し、ｄ（ｎｍ）は光学フィルムの厚みを表す。）
６．前記１〜５のいずれか１項に記載の光学フィルムを偏光子の少なくとも一方の面に有することを特徴とする偏光板。
【００２３】
７．前記６に記載の偏光板を液晶セルの少なくとも一方の面に有することを特徴とする液晶表示装置。
【００２４】
８．下記一般式（１）で表されることを特徴とする化合物。
【００２５】
【化５】
0005381938.tif 000006
【００２６】
（式中、Ｒ１１は水素原子、アルキル基、シクロアルキル基、アリール基または複素環基を表わす。Ｌ１１は−Ｏ−、ＮＲ７１−、−ＣＯ−、−ＳＯ２−で表わされる２価の連結基を表わす。Ｌ１１は各々同じであっても異なっていてもよい。Ｒ７１は水素原子または置換基を表わす。Ｌ２１は単なる結合手、−Ｏ−、−Ｓ−、−ＮＲ８１−、アルキレン基、アリーレン基またはこれらを組み合わせた２価の連結基を表わす。Ｒ８１は水素原子、アルキル基、シクロアルキル基、アリール基または複素環基を表わす。Ｒ２１は置換基を表わす。Ａ１は芳香族環または複素芳香族環を表わす。Ｒ３１は水素原子、アルキル基、シクロアルキル基、アリール基または複素環基を表わす。Ｒ４１は水素原子または置換基を表わす。ａは２または３を表わす。ｐは１〜７の整数を表わす。ｑは０〜６の整数を表わす。ただし、ｐ＋ｑ＝１〜７である。Ｒ５１は置換または無置換のメチル基、または下記一般式（２）で表わされる基を表わす。Ｒ６１は置換または無置換のメチル基、または下記一般式（３）で表わされる基を表わす。）
【００２７】
【化６】
0005381938.tif 000007
【００２８】
（式中、Ｒ１２は水素原子、アルキル基、シクロアルキル基、アリール基または複素環基を表わす。Ｌ１２は−Ｏ−、ＮＲ７２−、−ＣＯ−、−ＳＯ２−で表わされる２価の連結基を表わす。Ｌ１２は各々同じであっても異なっていてもよい。Ｒ７２は水素原子または置換基を表わす。Ｌ２２は単なる結合手、−Ｏ−、−Ｓ−、−ＮＲ８２−、アルキレン基、アリーレン基またはこれらを組み合わせた２価の連結基を表わす。Ｒ８２は水素原子、アルキル基、シクロアルキル基、アリール基または複素環基を表わす。Ｒ２２は置換基を表わす。Ａ２は芳香族環または複素芳香族環を表わす。Ｒ３２は水素原子、アルキル基、シクロアルキル基、アリール基または複素環基を表わす。Ｒ４２は水素原子または置換基を表わす。ｂは２または３を表わす。ｒは０〜７の整数を表わす。ｓは０〜７の整数を表わす。ただし、ｒ＋ｓ＝０〜７である。※は１，３，５−トリアジン環との結合位置を表す。）
【００２９】
【化７】
0005381938.tif 000008
【００３０】
（式中、Ｒ１３は水素原子、アルキル基、シクロアルキル基、アリール基または複素環基を表わす。Ｌ１３は−Ｏ−、ＮＲ７３−、−ＣＯ−、−ＳＯ２−で表わされる２価の連結基を表わす。Ｌ１３は各々同じであっても異なっていてもよい。Ｒ７３は水素原子または置換基を表わす。Ｌ２３は単なる結合手、−Ｏ−、−Ｓ−、−ＮＲ８３−、アルキレン基、アリーレン基またはこれらを組み合わせた２価の連結基を表わす。Ｒ８３は水素原子、アルキル基、シクロアルキル基、アリール基または複素環基を表わす。Ｒ２３は置換基を表わす。Ａ３は芳香族環または複素芳香族環を表わす。Ｒ３３は水素原子、アルキル基、シクロアルキル基、アリール基または複素環基を表わす。Ｒ４３は水素原子または置換基を表わす。ｃは２または３を表わす。ｔは０〜７の整数を表わす。ｕは０〜７の整数を表わす。ただし、ｔ＋ｕ＝０〜７である。※は１，３，５−トリアジン環との結合位置を表す。）
【発明の効果】
【００３１】
本発明により、リターデーションの発現性に優れ、リターデーション発現性の化合物の添加量を増やしても、ヘイズがなくブリードアウト耐性に優れた化合物を提供することができた。また、これらの化合物を用いた光学フィルム、更には、該光学フィルムを用いて、耐久性に優れた偏光板及び液晶表示装置を提供することができた。
【発明を実施するための形態】
【００３２】
以下、本発明を実施するための最良の形態について詳細に説明するが、本発明はこれらに限定されるものではない。
【００３３】
上記課題を解決することができるリターデーション発現剤を含むセルロースエステルフィルムなどの光学フィルムについて鋭意検討した結果、その詳しい理由は解明されていないが、特定の置換基を有する１，３，５−トリアジン系化合物を用いることにより、リターデーション発現性に優れ、リターデーション発現剤の添加量を増やしても、ヘイズがなくブリードアウト耐性に優れた光学フィルムが得られることを見出し、本発明に至った。
【００３４】
また、得られた光学フィルムを使用すると、耐久性に優れた偏光板及び液晶表示装置が得られることを見出した。
【００３５】
即ち、本発明者らは、リターデーション発現剤として、下記特定構造の置換基を有する芳香族環または複素芳香族環が、エテニレン基を介して連結した１，３，５−トリアジン系化合物を使用した場合に上記課題が解決できることを見出し、本発明に至った。
【００３６】
〔一般式（１）で表されるリターデーション発現剤〕
次に、詳細に本発明の下記一般式（１）で表される化合物について説明する。
【００３７】
【化８】
0005381938.tif 000009
【００３８】
前記一般式（１）において、Ｒ１１は水素原子、アルキル基、シクロアルキル基、アリール基または複素環基を表わす。Ｒ１１で表されるアルキル基としては、例えば、メチル基、エチル基、プロピル基、イソプロピル基、ｔ−ブチル基、ペンチル基、ヘキシル基、オクチル基、ドデシル基、トリフルオロメチル基等を挙げることができる。Ｒ１１で表されるシクロアルキル基としては、例えば、シクロプロピル基、シクロペンチル基、シクロヘキシル基、アダマンチル基等を挙げることができる。Ｒ１１で表されるアリール基としては、例えば、フェニル基、ナフチル基等を挙げることができる。Ｒ１１で表される複素環基としては、例えば、ピリジル基、チアゾリル基、オキサゾリル基、ピラゾリル基、イミダゾリル基、フリル基、チエニル基、ピロリル基等を挙げることができる。Ｒ１１で表されるアルキル基、シクロアルキル基、アルケニル基、アリール基または複素環基は置換基を有してもよく、置換基としては特に制限は無いが、例えば、以下に説明する前記一般式（１）のＲ２１で表される置換基と同様の基を挙げることができる。
【００３９】
前記一般式（１）において、Ｌ１１は−Ｏ−、ＮＲ７１−、−ＣＯ−、−ＳＯ２−で表わされる２価の連結基を表わす。複数のＬ１１は同じであっても、異なっていてもよい。Ｒ７１は水素原子または置換基を表わす。Ｒ７１で表わされる置換基としては特に制限はないが、例えば、以下に説明する前記一般式（１）のＲ２１で表される置換基と同様の基を挙げることができる。Ｒ７１はＲ１１またはＡ１と互いに結合し、環を形成してもよい。
【００４０】
前記一般式（１）において、Ｌ２１は単なる結合手、−Ｏ−、−Ｓ−、−ＮＲ８１−、アルキレン基、アリーレン基またはこれらを組み合わせた２価の連結基を表わす。Ｌ２１で表わされるアルキレン基としては、例えば、メチレン基、エチレン基、トリメチレン基、テトラメチレン基等を挙げることができる。Ｌ２１で表わされるアリーレン基としては、例えば、フェニレン基、ナフチレン基等を挙げることができる。Ｌ２１で表わされるアルキレン基またはアリーレン基は置換基を有してもよく、置換基としては特に制限は無いが、例えば、以下に説明する前記一般式（１）のＲ２１で表される置換基と同様の基を挙げることができる。Ｒ８１は水素原子、アルキル基、シクロアルキル基、アリール基または複素環基を表わす。Ｒ８１がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ８１で表されるアルキル基、シクロアルキル基、アリール基または複素環基は置換基を有してもよく、置換基としては特に制限は無いが、例えば、以下に説明する前記一般式（１）のＲ２１で表される置換基と同様の基を挙げることができる。
【００４１】
前記一般式（１）において、Ｒ２１は置換基を表わす。Ｒ２１で表わされる置換基としては特に制限はないが、例えば、アルキル基（例えば、メチル基、エチル基、プロピル基、イソプロピル基、ｔ−ブチル基、ペンチル基、ヘキシル基、オクチル基、ドデシル基、トリフルオロメチル基等）、シクロアルキル基（例えば、シクロプロピル基、シクロペンチル基、シクロヘキシル基、アダマンチル基等）、アリール基（例えば、フェニル基、ナフチル基等）、アシルアミノ基（例えば、アセチルアミノ基、ベンゾイルアミノ基等）、アルキルチオ基（例えば、メチルチオ基、エチルチオ基等）、アリールチオ基（例えば、フェニルチオ基、ナフチルチオ基等）、アルケニル基（例えば、ビニル基、２−プロペニル基、３−ブテニル基、１−メチル−３−プロペニル基、３−ペンテニル基、１−メチル−３−ブテニル基、４−ヘキセニル基、シクロヘキセニル基等）、ハロゲン原子（例えば、フッ素原子、塩素原子、臭素原子、沃素原子等）、アルキニル基（例えば、プロパルギル基等）、複素環基（例えば、ピリジル基、チアゾリル基、オキサゾリル基、ピラゾリル基、イミダゾリル基、フリル基、チエニル基、ピロリル基等）、アルキルスルホニル基（例えば、メチルスルホニル基、エチルスルホニル基等）、アリールスルホニル基（例えば、フェニルスルホニル基、ナフチルスルホニル基等）、アルキルスルフィニル基（例えば、メチルスルフィニル基等）、アリールスルフィニル基（例えば、フェニルスルフィニル基等）、ホスホノ基、アシル基（例えば、アセチル基、ピバロイル基、ベンゾイル基等）、カルバモイル基（例えば、アミノカルボニル基、メチルアミノカルボニル基、ジメチルアミノカルボニル基、ブチルアミノカルボニル基、シクロヘキシルアミノカルボニル基、フェニルアミノカルボニル基、２−ピリジルアミノカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、スルホンアミド基（例えば、メタンスルホンアミド基、ベンゼンスルホンアミド基等）、シアノ基、アルコキシ基（例えば、メトキシ基、エトキシ基、プロポキシ基等）、アリールオキシ基（例えば、フェノキシ基、ナフチルオキシ基等）、複素環オキシ基、シロキシ基、アシルオキシ基（例えば、アセチルオキシ基、ベンゾイルオキシ基等）、スルホン酸基、スルホン酸の塩、アミノカルボニルオキシ基、アミノ基（例えば、アミノ基、エチルアミノ基、ジメチルアミノ基、ブチルアミノ基、シクロペンチルアミノ基、２−エチルヘキシルアミノ基、ドデシルアミノ基等）、アニリノ基（例えば、フェニルアミノ基、クロロフェニルアミノ基、トルイジノ基、アニシジノ基、ナフチルアミノ基、２−ピリジルアミノ基等）、イミド基、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アルコキシカルボニルアミノ基（例えば、メトキシカルボニルアミノ基、フェノキシカルボニルアミノ基等）、アルコキシカルボニル基（例えば、メトキシカルボニル基、エトキシカルボニル基、フェノキシカルボニル等）、アリールオキシカルボニル基（例えば、フェノキシカルボニル基等）、複素環チオ基、チオウレイド基、カルボキシル基、カルボン酸の塩、ヒドロキシル基、メルカプト基、ニトロ基等の各基が挙げられる。これらの置換基は同様の置換基によって更に置換されていてもよい。
【００４２】
前記一般式（１）において、Ａ１は芳香族環または複素芳香族環を表わす。Ａ１で表わされる芳香族環または複素芳香族環は単環であっても縮合環であってもよい。Ａ１で表わされる芳香族環としては、例えば、ベンゼン環、ナフタレン環等を挙げることができる。Ａ１で表わされる複素芳香族環としては、例えば、ピロール環、ピラゾール環、トリアゾール環、テトラゾール環、フラン環、チオフェン環、オキサゾール環、チアゾール環、イミダゾール環、ピリジン環、ピリダジン環、ピラジン環、ピリミジン環、トリアジン環、インドール環、ベンゾフラン環、ベンゾチオフェン環、ベンゾオキサゾール環、ベンゾチアゾール環、ベンゾイミダゾール環等を挙げることができる。Ａ１は５員環または６員環であることが好ましく、ベンゼン環であることがより好ましい。
【００４３】
前記一般式（１）において、Ｒ３１は水素原子、アルキル基、シクロアルキル基、アリール基または複素環基を表わす。Ｒ３１がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ３１で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。Ｒ３１は水素原子であることが好ましい。
【００４４】
前記一般式（１）において、Ｒ４１は水素原子または置換基を表わす。Ｒ４１が表わす置換基としては特に制限はないが、例えば、前記一般式（１）のＲ２１で表される置換基と同様の基を挙げることができる。Ｒ４１は水素原子またはアルキル基であることが好ましく、水素原子またはメチル基であることがより好ましく、水素原子であることが特に好ましい。
【００４５】
前記一般式（１）において、ａは２または３を表わす。
【００４６】
前記一般式（１）において、ｐは１〜７の整数を表わし、ｑは０〜６の整数を表わす。ただし、ｐ＋ｑ＝１〜７である。ｐまたはｑが２以上の整数を表わすとき、複数のＲ１１、Ｌ１１、Ｌ２１、Ｒ２１は同じであっても異なっていてもよい。ｐは１〜５の整数であることが好ましい。ｑは０〜４の整数であることが好ましい。ｐ＋ｑは１〜５の整数であることが好ましい。
【００４７】
前記一般式（１）において、Ｒ５１は置換または無置換のメチル基、または下記一般式（２）で表わされる基を表わす。Ｒ５１が置換のメチル基を表わすとき、メチル基が有してもよい置換基としては特に制限はないが、例えば、前記一般式（１）のＲ２１で表される置換基と同様の基を挙げることができる。Ｒ５１は下記一般式（２）で表わされる基であることが好ましい。
【００４８】
前記一般式（１）において、Ｒ６１は置換または無置換のメチル基、または下記一般式（３）で表わされる基を表わす。Ｒ６１が置換のメチル基を表わすとき、メチル基が有してもよい置換基としては特に制限はないが、例えば、前記一般式（１）のＲ２１で表される置換基と同様の基を挙げることができる。Ｒ６１は下記一般式（３）で表わされる基であることが好ましい。
【００４９】
下記一般式（２）で表わされる原子団（置換基）について説明する。
【００５０】
【化９】
0005381938.tif 000010
【００５１】
前記一般式（２）において、Ｒ１２は水素原子、アルキル基、シクロアルキル基、アリール基または複素環基を表わす。Ｒ１２がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ１２で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。
【００５２】
前記一般式（２）において、Ｌ１２は−Ｏ−、ＮＲ７２−、−ＣＯ−、−ＳＯ２−で表わされる２価の連結基を表わす。複数のＬ１２は同じであっても、異なっていてもよい。Ｒ７２は水素原子または置換基を表わす。Ｒ７２で表わされる置換基としては特に制限はないが、例えば、前記一般式（１）のＲ２１で表される置換基と同様の基を挙げることができる。Ｒ７２はＲ１２またはＡ２と互いに結合し、環を形成してもよい。
【００５３】
前記一般式（２）において、Ｌ２２は単なる結合手、−Ｏ−、−Ｓ−、−ＮＲ８２−、アルキレン基、アリーレン基またはこれらを組み合わせた２価の連結基を表わす。Ｌ２２で表わされるアルキレン基としては、例えば、メチレン基、エチレン基、トリメチレン基、テトラメチレン基等を挙げることができる。Ｌ２２で表わされるアリーレン基としては、例えば、フェニレン基、ナフチレン基等を挙げることができる。Ｌ２２で表わされるアルキレン基またはアリーレン基は置換基を有してもよく、置換基としては特に制限は無いが、例えば、前記一般式（１）のＲ２１で表される置換基と同様の基を挙げることができる。Ｒ８２は水素原子、アルキル基、シクロアルキル基、アリール基または複素環基を表わす。Ｒ８２がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ８２で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。
【００５４】
前記一般式（２）において、Ｒ２２は置換基を表わす。Ｒ２２で表わされる置換基としては特に制限はないが、例えば、前記一般式（１）のＲ２１で表される置換基と同様の基を挙げることができる。これらの置換基は同様の置換基によって更に置換されていてもよい。
【００５５】
前記一般式（２）において、Ａ２は芳香族環または複素芳香族環を表わす。Ａ２で表わされる芳香族環または複素芳香族環は単環であっても縮合環であってもよい。Ａ２で表わされる芳香族環または複素芳香族環としては、前記一般式（１）のＡ１が表わす芳香族環または複素芳香族環の例として説明した環と同様の環を挙げることができる。Ａ２は５員環または６員環であることが好ましく、ベンゼン環であることがより好ましい。
【００５６】
前記一般式（２）において、Ｒ３２は水素原子、アルキル基、シクロアルキル基、アリール基または複素環基を表わす。Ｒ３２がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ３１で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。Ｒ３２は水素原子であることが好ましい。
【００５７】
前記一般式（２）において、Ｒ４２は水素原子または置換基を表わす。Ｒ４２が表わす置換基としては特に制限はないが、例えば、前記一般式（１）のＲ２１で表される置換基と同様の基を挙げることができる。Ｒ４２は水素原子またはアルキル基であることが好ましく、水素原子またはメチル基であることがより好ましく、水素原子であることが特に好ましい。
【００５８】
前記一般式（２）において、ｂは２または３を表わす。
【００５９】
前記一般式（２）において、ｒは０〜７の整数を表わし、ｓは０〜７の整数を表わす。ただし、ｒ＋ｓ＝０〜７である。ｒまたはｓが２以上の整数を表わすとき、複数のＲ１２、Ｌ１２、Ｌ２２、Ｒ２２は同じであっても異なっていてもよい。ｒは１〜７の整数であることが好ましく、１〜５の整数であることがより好ましい。ｓは０〜６の整数であることが好ましく、０〜４の整数であることがより好ましい。ｒ＋ｓは１〜７の整数であることが好ましく、１〜５の整数であることがより好ましい。
【００６０】
前記一般式（２）において、※は１，３，５−トリアジン環との結合位置を表す。
【００６１】
下記一般式（３）で表わされる原子団（置換基）について説明する。
【００６２】
【化１０】
0005381938.tif 000011
【００６３】
前記一般式（３）において、Ｒ１３は水素原子、アルキル基、シクロアルキル基、アリール基または複素環基を表わす。Ｒ１３がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ１２で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。
【００６４】
前記一般式（３）において、Ｌ１３は−Ｏ−、ＮＲ７３−、−ＣＯ−、−ＳＯ２−で表わされる２価の連結基を表わす。複数のＬ１３は同じであっても、異なっていてもよい。Ｒ７３は水素原子または置換基を表わす。Ｒ７３で表わされる置換基としては特に制限はないが、例えば、前記一般式（１）のＲ２１で表される置換基と同様の基を挙げることができる。Ｒ７３はＲ１３またはＡ３と互いに結合し、環を形成してもよい。
【００６５】
前記一般式（３）において、Ｌ２３は単なる結合手、−Ｏ−、−Ｓ−、−ＮＲ８３−、アルキレン基、アリーレン基またはこれらを組み合わせた２価の連結基を表わす。Ｌ２３で表わされるアルキレン基としては、例えば、メチレン基、エチレン基、トリメチレン基、テトラメチレン基等を挙げることができる。Ｌ２３で表わされるアリーレン基としては、例えば、フェニレン基、ナフチレン基等を挙げることができる。Ｌ２３で表わされるアルキレン基またはアリーレン基は置換基を有してもよく、置換基としては特に制限は無いが、例えば、前記一般式（１）のＲ２１で表される置換基と同様の基を挙げることができる。Ｒ８３は水素原子、アルキル基、シクロアルキル基、アリール基または複素環基を表わす。Ｒ８３がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ８３で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。
【００６６】
前記一般式（３）において、Ｒ２３は置換基を表わす。Ｒ２３で表わされる置換基としては特に制限はないが、例えば、前記一般式（１）のＲ２１で表される置換基と同様の基を挙げることができる。これらの置換基は同様の置換基によって更に置換されていてもよい。
【００６７】
前記一般式（３）において、Ａ３は芳香族環または複素芳香族環を表わす。Ａ３で表わされる芳香族環または複素芳香族環は単環であっても縮合環であってもよい。Ａ３で表わされる芳香族環または複素芳香族環としては、前記一般式（１）のＡ１が表わす芳香族環または複素芳香族環の例として説明した環と同様の環を挙げることができる。Ａ３は５員環または６員環であることが好ましく、ベンゼン環であることがより好ましい。
【００６８】
前記一般式（３）において、Ｒ３３は水素原子、アルキル基、シクロアルキル基、アリール基または複素環基を表わす。Ｒ３３がアルキル基、シクロアルキル基、アリール基または複素環基を表すとき、これらの基としては、前記一般式（１）のＲ１１が表すアルキル基、シクロアルキル基、アリール基または複素環基の例として説明した基と同様の基を挙げることができる。Ｒ３１で表されるアルキル基、シクロアルキル基、アリール基または複素環基は置換基を有してもよく、置換基としては特に制限は無いが、例えば、前記一般式（１）のＲ２１で表される置換基と同様の基を挙げることができる。Ｒ３３は水素原子であることが好ましい。
【００６９】
前記一般式（３）において、Ｒ４３は水素原子または置換基を表わす。Ｒ４３が表わす置換基としては特に制限はないが、例えば、前記一般式（１）のＲ２１で表される置換基と同様の基を挙げることができる。Ｒ４３は水素原子またはアルキル基であることが好ましく、水素原子またはメチル基であることがより好ましく、水素原子であることが特に好ましい。
【００７０】
前記一般式（３）において、ｃは２または３を表わす。
【００７１】
前記一般式（３）において、ｔは０〜７の整数を表わし、ｕは０〜７の整数を表わす。ただし、ｔ＋ｕ＝０〜７である。ｔまたはｕが２以上の整数を表わすとき、複数のＲ１３、Ｌ１３、Ｌ２３、Ｒ２３は同じであっても異なっていてもよい。ｔは１〜７の整数であることが好ましく、１〜５の整数であることがより好ましい。ｕは０〜６の整数であることが好ましく、０〜４の整数であることがより好ましい。ｔ＋ｕは１〜７の整数であることが好ましく、１〜５の整数であることがより好ましい。
【００７２】
前記一般式（３）において、※は１，３，５−トリアジン環との結合位置を表す。
【００７３】
次に、詳細に本発明の下記一般式（４）で表される化合物について説明する。
【００７４】
【化１１】
0005381938.tif 000012
【００７５】
前記一般式（１）で表わされる化合物は、前記一般式（４）で表わされる化合物であるこが好ましい。
【００７６】
前記一般式（４）において、Ａ１、Ａ２、Ａ３、Ｒ１１、Ｒ１２、Ｒ１３、Ｒ２１、Ｒ２２、Ｒ２３、Ｌ１１、Ｌ１２、Ｌ１３、Ｌ２１、Ｌ２２、Ｌ２３、ａ、ｂ、ｃ、ｐ、ｑ、ｒ、ｓ、ｔ、ｕはそれぞれ、前記一般式（１）、（２）、（３）におけるＡ１、Ａ２、Ａ３、Ｒ１１、Ｒ１２、Ｒ１３、Ｒ２１、Ｒ２２、Ｒ２３、Ｌ１１、Ｌ１２、Ｌ１３、Ｌ２１、Ｌ２２、Ｌ２３、ａ、ｂ、ｃ、ｐ、ｑ、ｒ、ｓ、ｔ、ｕと同義である。
【００７７】
前記一般式（４）において、１，３，５−トリアジン環上の３つの置換基はそれぞれ、同じであってもよく、異なっていてもよい。
【００７８】
前記一般式（４）で表わされる化合物は、前記一般式（１）で表わされる化合物におけるＲ５１、Ｒ６１がそれぞれ前記一般式（２）で表わされる基、前記一般式（３）で表わされる基であるため、特にリターデーションの発現性に優れる。また、前記一般式（４）で表わされる化合物は、前記一般式（１）で表わされる化合物における、Ｒ３１、Ｒ３２、Ｒ３３、Ｒ４１、Ｒ４２、Ｒ４３が全て水素原子であるため、特にヘイズが小さく、ブリードアウト耐性に優れる。
【００７９】
以下に前記一般式（１）または前記一般式（４）で表される化合物の具体例を示すが、本発明はこれに限定されるものではない。なお、便宜上、化合物の具体例をＥ体とＺ体を区別していずれかで表記するが、これに限定されるものではない。
【００８０】
【化１２】
0005381938.tif 000013
【００８１】
【化１３】
0005381938.tif 000014
【００８２】
【化１４】
0005381938.tif 000015
【００８３】
【化１５】
0005381938.tif 000016
【００８４】
【化１６】
0005381938.tif 000017
【００８５】
【化１７】
0005381938.tif 000018
【００８６】
【化１８】
0005381938.tif 000019
【００８７】
【化１９】
0005381938.tif 000020
【００８８】
【化２０】
0005381938.tif 000021
【００８９】
これらの化合物は公知の方法によって製造できる。
【００９０】
以下、本発明に係る化合物の合成法を具体的に説明するが、本発明はこれらにより限定されるものではない。
【００９１】
（例示化合物７の合成）
１，３，５−トリメチルトリアジン１０ｇ、水酸化カリウム３１．８ｇをメタノール１５０ｍｌに溶解した。ｍ−ヒドロキシベンズアルデヒド２９．８ｇを加え、６時間加熱還流を行った。放冷後、氷水浴中で撹拌しながら、酢酸を３４．１５ｇ加えると、固体が析出した。析出した固体を濾過し、冷やしたメタノールで洗浄、乾燥し、中間体Ａを得た（３２．８ｇ）。
【００９２】
テトラヒドロフラン２０ｍｌに中間体Ａ４ｇ、ピリジン４．４ｇを加えた。氷水浴中で撹拌しながら、テトラヒドロフラン１０ｍｌに溶かしたアセチルクロリド３．３ｇを３０分間で滴下した。滴下終了後、室温で２４時間撹拌した。氷水浴中で撹拌しながら、メタノールを１６０ｍｌ加えると、固体が析出した。析出した固体を濾過し、冷やしたメタノールで洗浄した。ジクロロメタン−メタノール混合溶媒で再結晶を行い、例示化合物７を得た（３．９ｇ）。
【００９３】
得られた固体を１Ｈ−ＮＭＲ及びＭＡＳＳスペクトルで解析した結果、例示化合物７であることが確認された。
【００９４】
１Ｈ−ＮＭＲ（４００ＭＨｚ、重水素化クロロホルム、δ（ｐｐｍ）、ＴＭＳ基準）：８．２９〜８．２５（ｄ，３Ｈ）、７．５６〜７．５４（ｍ，３Ｈ）、７．４３〜７．４１（ｍ，６Ｈ）、７．２２〜７．１８（ｄ，３Ｈ）、７．１４〜７．１２（ｍ，３Ｈ）、２．３３（ｓ，９Ｈ）
【００９５】
【化２１】
0005381938.tif 000022
【００９６】
（例示化合物１４の合成）
トルエン３２０ｍｌにテレフタルアルデヒド酸２４ｇ、塩化チオニル３２ｍｌを加え、２４時間加熱還流を行った。放冷後、反応液を減圧濃縮し、中間体Ｂを得た（２８．７１ｇ）。
【００９７】
テトラヒドロフラン３０ｍｌにモルホリン１５．５ｇを加えた。氷水浴中で撹拌しながら、テトラヒドロフラン３０ｍｌに溶かした中間体Ｂ１０ｇを３０分間で滴下した。滴下終了後、室温で２時間撹拌した。反応液にテトラヒドロフランを１００ｍｌ加え、濾過し、モルホリン塩酸塩を除いた。濾液を減圧濃縮し、シリカゲルクロマトグラフィー（展開溶媒：酢酸エチル）で中間体Ｃを得た（１１．８ｇ）。
【００９８】
１，３，５−トリメチルトリアジン２ｇ、水酸化カリウム３．２ｇをメタノール１００ｍｌに溶解した。中間体Ｃ１０．７ｇを加え、６時間加熱還流を行った。放冷後、析出した固体をろ過し、メタノールで洗浄した。ジクロロメタン−メタノール混合溶媒で再結晶を行い、例示化合物１４を得た（９．２ｇ）。
【００９９】
得られた固体を１Ｈ−ＮＭＲ及びＭＡＳＳスペクトルで解析した結果、例示化合物１４であることが確認された。
【０１００】
１Ｈ−ＮＭＲ（４００ＭＨｚ、重水素化クロロホルム、δ（ｐｐｍ）、ＴＭＳ基準）：８．２９〜８．２５（ｄ，３Ｈ）、７．７３〜７．７０（ｄ，６Ｈ）、７．４８〜７．４６（ｄ，６Ｈ）、７．２１〜７．１７（ｄ，３Ｈ）、３．９０〜３．４０（ｍ，２４Ｈ）
【０１０１】
【化２２】
0005381938.tif 000023
【０１０２】
上記１，３，５−トリメチルトリアジンは、例えば下記文献１や２の公知の方法によって製造できる。
【０１０３】
文献１：Ｔｈｅ  Ｊｏｕｒｎａｌ  ｏｆ  Ｏｒｇａｎｉｃ  Ｃｈｅｍｉｓｔｒｙ，１９６１，２６（８），２７７８
文献２：ＳＹＮＴＨＥＳＩＳ，２００４，Ｎｏ．４，５０３
本発明に係る一般式（１）で表されるリターデーション発現剤は、所望のリターデーションを付与するに適宜量を調整して含有することができるが、添加量としては使用する樹脂に対して、１〜１５質量％含むことが好ましく、特には、２〜１０質量％含むことが好ましい。この範囲内であれば、本発明のセルロースエステルに十分なリターデーションを付与することができる。
【０１０４】
〔光学フィルム〕
本発明において、「光学フィルム」とは、液晶ディスプレイ、プラズマディスプレイ、有機ＥＬディスプレイ等の各種表示装置に用いられる機能フィルムのことであり、詳しくは液晶表示装置用の偏光板保護フィルム、位相差フィルム、反射防止フィルム、輝度向上フィルム、ハードコートフィルム、防眩フィルム、帯電防止フィルム、視野角拡大等の光学補償フィルム等を含む。
【０１０５】
本発明の光学フィルムの基材となる樹脂フィルムに用いられる樹脂としては、セルロースエステル系樹脂単独、或いはセルロースエステル系樹脂に加えて、ポリカーボネート系樹脂、ポリスチレン系樹脂、ポリスルホン系樹脂、ポリエステル系樹脂、ポリアリレート系樹脂、アクリル系樹脂（共重合体も含む）、オレフィン系樹脂（ノルボルネン系樹脂、環状オレフィン系樹脂、環状共役ジエン系樹脂、ビニル脂環式炭化水素系樹脂等）、セルロースエーテル系樹脂、ビニル系樹脂（ポリ酢酸ビニル系樹脂、ポリビニルアルコール系樹脂等も含む）等の樹脂を併用したものを挙げることができる。この中で、セルロースエステル系樹脂単独、或いはセルロースエステル系樹脂にアクリル系樹脂を併用させたものが好ましい。
【０１０６】
〔セルロースエステル〕
本発明に係るセルロースエステル系樹脂フィルムに用いられるセルロースエステルとしては特に限定されないが、エステル基は炭素数２〜２２程度の直鎖または分岐のカルボン酸エステルであることが好ましくこれらのカルボン酸は環を形成してもよく、芳香族カルボン酸のエステルでもよい。なお、これらのカルボン酸は置換基を有してもよい。セルロースエステルとしては、特に炭素数が６以下の低級脂肪酸エステルであることが好ましい。
【０１０７】
好ましいセルロースエステルとして、具体的には、セルロースエステルとしては、セルロースアセテートの他に、セルロースアセテートプロピオネート、セルロースアセテートブチレート、セルロースアセテートプロピオネートブチレートのようなアセチル基の他にプロピオネート基またはブチレート基が結合したセルロースの混合脂肪酸エステルが挙げられる。
【０１０８】
本発明に用いられる好ましいセルロースエステルとしては、下記式（ａ）及び（ｂ）を同時に満足するものが好ましい。
【０１０９】
式（ａ）    ２．０≦Ｘ＋Ｙ≦３．０
式（ｂ）    ０≦Ｙ≦１．５
式中、Ｘはアセチル基の置換度、Ｙはプロピオニル基またはブチリル基、もしくはその混合物の置換度である。
【０１１０】
この中で特にセルロースアセテート（Ｙ＝０）、及びセルロースアセテートプロピオネート（Ｙ；プロピオニル基、Ｙ＞０）が最も好ましく用いられる。セルロースアセテートプロピオネートは、１．０≦Ｘ≦２．５であり、０．１≦Ｙ≦１．５、２．０≦Ｘ＋Ｙ≦３．０であることが好ましい。アシル基の置換度の測定方法はＡＳＴＭ−Ｄ８１７−９６に準じて測定することができる。
【０１１１】
また、目的に叶う光学特性を得るために置換度の異なる樹脂を混合して用いてもよい。混合比としては１０：９０〜９０：１０（質量比）が好ましい。
【０１１２】
本発明に用いられるセルロースエステルの数平均分子量は、６００００〜３０００００の範囲が、得られるフィルムの機械的強度が強く好ましい。更に７００００〜２０００００のものが好ましく用いられる。
【０１１３】
セルロースエステルの重量平均分子量Ｍｗ、数平均分子量Ｍｎは、ゲルパーミエーションクロマトグラフィー（ＧＰＣ）を用いて測定することができる。
【０１１４】
測定条件の一例は以下の通りであるが、これに限られることはなく、同等の測定方法を用いることも可能である。
【０１１５】
溶媒：      メチレンクロライド
カラム：    Ｓｈｏｄｅｘ  Ｋ８０６、Ｋ８０５、Ｋ８０３Ｇ（昭和電工（株）製を３本接続して使用する）
カラム温度：２５℃
試料濃度：  ０．１質量％
検出器：    ＲＩ  Ｍｏｄｅｌ  ５０４（ＧＬサイエンス社製）
ポンプ：    Ｌ６０００（日立製作所（株）製）
流量：      １．０ｍｌ／ｍｉｎ
校正曲線：  標準ポリスチレンＳＴＫ  ｓｔａｎｄａｒｄ  ポリスチレン（東ソー（株）製）Ｍｗ＝１００００００〜５００の１３サンプルによる校正曲線を使用する。１３サンプルは、ほぼ等間隔に用いる。
【０１１６】
本発明に用いられるセルロースエステルの原料のセルロースとしては、特に限定はないが、綿花リンター、木材パルプ、ケナフなどを挙げることができる。またそれらから得られたセルロースエステルはそれぞれ任意の割合で混合使用することができる。
【０１１７】
本発明に用いられるセルロースアセテート、セルロースアセテートプロピオネート等のセルロースエステルは、公知の方法により製造することができる。具体的には特開平１０−４５８０４号に記載の方法を参考にして合成することができる。
【０１１８】
〔アクリル樹脂〕
セルロースエステル系樹脂に併用してもよいアクリル系樹脂については、特に制限されるものではないが、メチルメタクリレート単位５０〜９９質量％、およびこれと共重合可能な他の単量体単位１〜５０質量％からなるものが好ましい。
【０１１９】
共重合可能な他の単量体としては、アルキル数の炭素数が２〜１８のアルキルメタクリレート、アルキル数の炭素数が１〜１８のアルキルアクリレート、アクリル酸、メタクリル酸等のα，β−不飽和酸、マレイン酸、フマル酸、イタコン酸等の不飽和基含有二価カルボン酸、スチレン、α−メチルスチレン等の芳香族ビニル化合物、アクリロニトリル、メタクリロニトリル等のα，β−不飽和ニトリル、無水マレイン酸、マレイミド、Ｎ−置換マレイミド、グルタル酸無水物等が挙げられ、これらは単独で、あるいは２種以上の単量体を併用して用いることができる。
【０１２０】
これらの中でも、共重合体の耐熱分解性や流動性の観点から、メチルアクリレート、エチルアクリレート、ｎ−プロピルアクリレート、ｎ−ブチルアクリレート、ｓ−ブチルアクリレート、２−エチルヘキシルアクリレート等が好ましく、メチルアクリレートやｎ−ブチルアクリレートが特に好ましく用いられる。
【０１２１】
本発明の光学フィルムに用いられるアクリル系樹脂は、特に光学フィルムとしての脆性の改善およびセルロースエステル系樹脂と相溶した際の透明性の改善の観点で、重量平均分子量（Ｍｗ）が１１０，０００以上１，０００，０００以下であることが好ましい。
【０１２２】
アクリル系樹脂の重量平均分子量（Ｍｗ）が１１０，０００以上なら、十分な脆性の改善が得られ、セルロースエステル系樹脂との相溶性に優れている。アクリル系樹脂の重量平均分子量（Ｍｗ）は、１１０，０００〜６００，０００の範囲内であることが更に好ましく、１１０，０００〜４００，０００の範囲内であることが特に好ましい。
【０１２３】
本発明に用いられるアクリル系樹脂の重量平均分子量は、ゲルパーミエーションクロマトグラフィーにより測定することができる。測定条件は以下の通りである。
【０１２４】
溶媒：      メチレンクロライド
カラム：    Ｓｈｏｄｅｘ  Ｋ８０６、Ｋ８０５、Ｋ８０３Ｇ（昭和電工（株）製を３本接続して使用した）
カラム温度：２５℃
試料濃度：  ０．１質量％
検出器：    ＲＩ  Ｍｏｄｅｌ  ５０４（ＧＬサイエンス社製）
ポンプ：    Ｌ６０００（日立製作所（株）製）
流量：      １．０ｍｌ／ｍｉｎ
校正曲線：  標準ポリスチレンＳＴＫ  ｓｔａｎｄａｒｄ  ポリスチレン（東ソー（株）製）Ｍｗ＝２，８００，０００〜５００迄の１３サンプルによる校正曲線を使用した。１３サンプルは、ほぼ等間隔に用いることが好ましい。
【０１２５】
本発明におけるアクリル系樹脂の製造方法としては、特に制限は無く、懸濁重合、乳化重合、塊状重合、あるいは溶液重合等の公知の方法のいずれを用いても良い。ここで、重合開始剤としては、通常のパーオキサイド系およびアゾ系のものを用いることができ、また、レドックス系とすることもできる。
【０１２６】
重合温度については、懸濁または乳化重合では３０〜１００℃、塊状または溶液重合では８０〜１６０℃で実施しうる。得られた共重合体の還元粘度を制御するために、アルキルメルカプタン等を連鎖移動剤として用いて重合を実施することもできる。
【０１２７】
本発明に係るアクリル系樹脂としては、市販のものも使用することができる。例えば、デルペット６０Ｎ、８０Ｎ（旭化成ケミカルズ（株）製）、ダイヤナールＢＲ５２、ＢＲ８０、ＢＲ８３、ＢＲ８５、ＢＲ８８（三菱レイヨン（株）製）、ＫＴ７５（電気化学工業（株）製）等が挙げられる。アクリル系樹脂は２種以上を併用することもできる。
【０１２８】
本発明の光学フィルムには、前記一般式（１）で表される化合物に加えて、以下に説明する、糖エステル化合物、可塑剤、紫外線吸収剤、酸化防止剤、及び微粒子の少なくとも１つを添加しても良い。
【０１２９】
〔糖エステル化合物〕
本発明の光学フィルムに用いることが出来る、糖エステル化合物の合成原料の糖の例としては、例えば、ピラノース構造またはフラノース構造の少なくとも１種を１個以上１２個以下有しその構造のＯＨ基のすべてもしくは一部をエステル化したエステル化合物が挙げられる。
【０１３０】
エステル化の割合としては、ピラノース構造またはフラノース構造内に存在するＯＨ基の７０％以上であることが好ましい。
【０１３１】
本発明の糖エステル化合物の例としては、例えば以下のようなものを挙げることができるが、本発明はこれらに限定されるものではない。
【０１３２】
グルコース、ガラクトース、マンノース、フルクトース、キシロース、あるいはアラビノース、ラクトース、スクロース、ニストース、１Ｆ−フラクトシルニストース、スタキオース、マルチトール、ラクチトール、ラクチュロース、セロビオース、マルトース、セロトリオース、マルトトリオース、ラフィノースあるいはケストース挙げられる。
【０１３３】
この他、ゲンチオビオース、ゲンチオトリオース、ゲンチオテトラオース、キシロトリオース、ガラクトシルスクロースなども挙げられる。
【０１３４】
これらの化合物の中で、特にピラノース構造とフラノース構造を両方有する化合物が好ましい。
【０１３５】
例としてはスクロース、ケストース、ニストース、１Ｆ−フラクトシルニストース、スタキオースなどが好ましく、より好ましくは、スクロースである。
【０１３６】
本発明ピラノース構造またはフラノース構造中のＯＨ基のすべてもしくは一部をエステル化するのに用いられるモノカルボン酸としては、特に制限はなく、公知の脂肪族モノカルボン酸、脂環族モノカルボン酸、芳香族モノカルボン酸等を用いることができる。用いられるカルボン酸は１種類でもよいし、２種以上の混合であってもよい。
【０１３７】
好ましい脂肪族モノカルボン酸としては、酢酸、プロピオン酸、酪酸、イソ酪酸、吉草酸、カプロン酸、エナント酸、カプリル酸、ペラルゴン酸、カプリン酸、２−エチル−ヘキサンカルボン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸、ウンデシレン酸、オレイン酸、ソルビン酸、リノール酸、リノレン酸、アラキドン酸、オクテン酸等の不飽和脂肪酸等を挙げることができる。
【０１３８】
好ましい脂環族モノカルボン酸の例としては、酢酸、シクロペンタンカルボン酸、シクロヘキサンカルボン酸、シクロオクタンカルボン酸、またはそれらの誘導体を挙げることができる。
【０１３９】
好ましい芳香族モノカルボン酸の例としては、安息香酸、トルイル酸等の安息香酸のベンゼン環にアルキル基、アルコキシ基を導入した芳香族モノカルボン酸、ケイ皮酸、ベンジル酸、ビフェニルカルボン酸、ナフタリンカルボン酸、テトラリンカルボン酸等のベンゼン環を２個以上有する芳香族モノカルボン酸、またはそれらの誘導体を挙げることができ、より、具体的には、キシリル酸、ヘメリト酸、メシチレン酸、プレーニチル酸、γ−イソジュリル酸、ジュリル酸、メシト酸、α−イソジュリル酸、クミン酸、α−トルイル酸、ヒドロアトロパ酸、アトロパ酸、ヒドロケイ皮酸、サリチル酸、ｏ−アニス酸、ｍ−アニス酸、ｐ−アニス酸、クレオソート酸、ｏ−ホモサリチル酸、ｍ−ホモサリチル酸、ｐ−ホモサリチル酸、ｏ−ピロカテク酸、β−レソルシル酸、バニリン酸、イソバニリン酸、ベラトルム酸、ｏ−ベラトルム酸、没食子酸、アサロン酸、マンデル酸、ホモアニス酸、ホモバニリン酸、ホモベラトルム酸、ｏ−ホモベラトルム酸、フタロン酸、ｐ−クマル酸を挙げることができるが、特に安息香酸が好ましい。
【０１４０】
オリゴ糖のエステル化合物を、本発明に係るピラノース構造単位またはフラノース構造単位の少なくとも１種を１〜１２個を有する化合物として適用することができる。
【０１４１】
オリゴ糖は、澱粉、ショ糖等にアミラーゼ等の酵素を作用させて製造されるもので、本発明に適用できるオリゴ糖としては、例えば、マルトオリゴ糖、イソマルトオリゴ糖、フラクトオリゴ糖、ガラクトオリゴ糖、キシロオリゴ糖が挙げられる。
【０１４２】
以下に、糖エステル化合物の一例を下記に挙げるが、本発明はこれらに限定されるものではない。
【０１４３】
モノペットＳＢ：第一工業製薬社製
モノペットＳＯＡ：第一工業製薬社製
これらの糖エステル化合物の添加量としては使用する樹脂に対して、０．５〜３０質量％含むことが好ましく、特には、５〜２０質量％含むことが好ましい。
【０１４４】
〔可塑剤〕
本発明の光学フィルムは、可塑剤を含有させることができる。可塑剤としては特に限定されないが、好ましくは、多価カルボン酸エステル系可塑剤、グリコレート系可塑剤、フタル酸エステル系可塑剤、脂肪酸エステル系可塑剤及び多価アルコールエステル系可塑剤、ポリエステル系可塑剤、アクリル系可塑剤等から選択される。そのうち、可塑剤を２種以上用いる場合は、少なくとも１種は多価アルコールエステル系可塑剤であることが好ましい。
【０１４５】
多価アルコールエステル系可塑剤は２価以上の脂肪族多価アルコールとモノカルボン酸のエステルよりなる可塑剤であり、分子内に芳香環またはシクロアルキル環を有することが好ましい。好ましくは２〜２０価の脂肪族多価アルコールエステルである。
【０１４６】
本発明に好ましく用いられる多価アルコールは次の一般式（ａ）で表される。
【０１４７】
一般式（ａ）    Ｒａ−（ＯＨ）ｎ
（但し、Ｒａはｎ価の有機基、ｎは２以上の正の整数、ＯＨ基はアルコール性、及び／またはフェノール性水酸基を表す。）
好ましい多価アルコールの例としては、例えば以下のようなものを挙げることができるが、本発明はこれらに限定されるものではない。アドニトール、アラビトール、エチレングリコール、ジエチレングリコール、トリエチレングリコール、テトラエチレングリコール、１，２−プロパンジオール、１，３−プロパンジオール、ジプロピレングリコール、トリプロピレングリコール、１，２−ブタンジオール、１，３−ブタンジオール、１，４−ブタンジオール、ジブチレングリコール、１，２，４−ブタントリオール、１，５−ペンタンジオール、１，６−ヘキサンジオール、ヘキサントリオール、ガラクチトール、マンニトール、３−メチルペンタン−１，３，５−トリオール、ピナコール、ソルビトール、トリメチロールプロパン、トリメチロールエタン、キシリトール等を挙げることができる。特に、トリエチレングリコール、テトラエチレングリコール、ジプロピレングリコール、トリプロピレングリコール、ソルビトール、トリメチロールプロパン、キシリトールが好ましい。
【０１４８】
多価アルコールエステルに用いられるモノカルボン酸としては、特に制限はなく、公知の脂肪族モノカルボン酸、脂環族モノカルボン酸、芳香族モノカルボン酸等を用いることができる。脂環族モノカルボン酸、芳香族モノカルボン酸を用いると透湿性、保留性を向上させる点で好ましい。
【０１４９】
好ましいモノカルボン酸の例としては以下のようなものを挙げることができるが、本発明はこれに限定されるものではない。
【０１５０】
脂肪族モノカルボン酸としては、炭素数１〜３２の直鎖または側鎖を有する脂肪酸を好ましく用いることができる。炭素数は１〜２０であることがより好ましく、１〜１０であることが特に好ましい。酢酸を含有させるとセルロースエステルとの相溶性が増すため好ましく、酢酸と他のモノカルボン酸を混合して用いることも好ましい。
【０１５１】
好ましい脂肪族モノカルボン酸としては、酢酸、プロピオン酸、酪酸、吉草酸、カプロン酸、エナント酸、カプリル酸、ペラルゴン酸、カプリン酸、２−エチル−ヘキサン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸、ウンデシレン酸、オレイン酸、ソルビン酸、リノール酸、リノレン酸、アラキドン酸等の不飽和脂肪酸等を挙げることができる。
【０１５２】
好ましい脂環族モノカルボン酸の例としては、シクロペンタンカルボン酸、シクロヘキサンカルボン酸、シクロオクタンカルボン酸、またはそれらの誘導体を挙げることができる。
【０１５３】
好ましい芳香族モノカルボン酸の例としては、安息香酸、トルイル酸等の安息香酸のベンゼン環にアルキル基、メトキシ基或いはエトキシ基などのアルコキシ基を１〜３個を導入したもの、ビフェニルカルボン酸、ナフタリンカルボン酸、テトラリンカルボン酸等のベンゼン環を２個以上有する芳香族モノカルボン酸、またはそれらの誘導体を挙げることができる。特に安息香酸が好ましい。
【０１５４】
多価アルコールエステルの分子量は特に制限はないが、３００〜１５００であることが好ましく、３５０〜７５０であることがより好ましい。分子量が大きい方が揮発し難くなるため好ましく、透湿性、セルロースエステルとの相溶性の点では小さい方が好ましい。
【０１５５】
多価アルコールエステルに用いられるカルボン酸は１種類でもよいし、２種以上の混合であってもよい。また、多価アルコール中のＯＨ基は、全てエステル化してもよいし、一部をＯＨ基のままで残してもよい。
【０１５６】
グリコレート系可塑剤は特に限定されないが、アルキルフタリルアルキルグリコレート類が好ましく用いることができる。アルキルフタリルアルキルグリコレート類としては、例えばメチルフタリルメチルグリコレート、エチルフタリルエチルグリコレート、プロピルフタリルプロピルグリコレート、ブチルフタリルブチルグリコレート、オクチルフタリルオクチルグリコレート、メチルフタリルエチルグリコレート、エチルフタリルメチルグリコレート、エチルフタリルプロピルグリコレート、メチルフタリルブチルグリコレート、エチルフタリルブチルグリコレート、ブチルフタリルメチルグリコレート、ブチルフタリルエチルグリコレート、プロピルフタリルブチルグリコレート、ブチルフタリルプロピルグリコレート、メチルフタリルオクチルグリコレート、エチルフタリルオクチルグリコレート、オクチルフタリルメチルグリコレート、オクチルフタリルエチルグリコレート等が挙げられる。
【０１５７】
フタル酸エステル系可塑剤としては、ジエチルフタレート、ジメトキシエチルフタレート、ジメチルフタレート、ジオクチルフタレート、ジブチルフタレート、ジ−２−エチルヘキシルフタレート、ジオクチルフタレート、ジシクロヘキシルフタレート、ジシクロヘキシルテレフタレート等が挙げられる。
【０１５８】
クエン酸エステル系可塑剤としては、クエン酸アセチルトリメチル、クエン酸アセチルトリエチル、クエン酸アセチルトリブチル等が挙げられる。
【０１５９】
脂肪酸エステル系可塑剤として、オレイン酸ブチル、リシノール酸メチルアセチル、セバシン酸ジブチル等が挙げられる。
【０１６０】
リン酸エステル系可塑剤としては、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート等が挙げられる。
【０１６１】
多価カルボン酸エステル化合物としては、２価以上、好ましくは２価〜２０価の多価カルボン酸とアルコールのエステルよりなる。また、脂肪族多価カルボン酸は２〜２０価であることが好ましく、芳香族多価カルボン酸、脂環式多価カルボン酸の場合は３価〜２０価であることが好ましい。
【０１６２】
多価カルボン酸は次の一般式（ｂ）で表される。
【０１６３】
一般式（ｂ）    Ｒｂ（ＣＯＯＨ）ｍ（ＯＨ）ｎ
（但し、Ｒｂは（ｍ＋ｎ）価の有機基、ｍは２以上の正の整数、ｎは０以上の整数、ＣＯＯＨ基はカルボキシル基、ＯＨ基はアルコール性またはフェノール性水酸基を表す。）
好ましい多価カルボン酸の例としては、例えば以下のようなものを挙げることができるが、本発明はこれらに限定されるものではない。トリメリット酸、トリメシン酸、ピロメリット酸のような３価以上の芳香族多価カルボン酸またはその誘導体、コハク酸、アジピン酸、アゼライン酸、セバシン酸、シュウ酸、フマル酸、マレイン酸、テトラヒドロフタル酸のような脂肪族多価カルボン酸、酒石酸、タルトロン酸、リンゴ酸、クエン酸のようなオキシ多価カルボン酸などを好ましく用いることができる。特にオキシ多価カルボン酸を用いることが、保留性向上などの点で好ましい。
【０１６４】
本発明に用いることのできる多価カルボン酸エステル化合物に用いられるアルコールとしては特に制限はなく公知のアルコール、フェノール類を用いることができる。例えば炭素数１〜３２の直鎖または側鎖を持った脂肪族飽和アルコールまたは脂肪族不飽和アルコールを好ましく用いることができる。炭素数１〜２０であることがより好ましく、炭素数１〜１０であることが特に好ましい。また、シクロペンタノール、シクロヘキサノールなどの脂環式アルコールまたはその誘導体、ベンジルアルコール、シンナミルアルコールなどの芳香族アルコールまたはその誘導体なども好ましく用いることができる。
【０１６５】
多価カルボン酸としてオキシ多価カルボン酸を用いる場合は、オキシ多価カルボン酸のアルコール性またはフェノール性の水酸基をモノカルボン酸を用いてエステル化しても良い。好ましいモノカルボン酸の例としては以下のようなものを挙げることができるが、本発明はこれに限定されるものではない。
【０１６６】
脂肪族モノカルボン酸としては炭素数１〜３２の直鎖または側鎖を持った脂肪酸を好ましく用いることができる。炭素数１〜２０であることがより好ましく、炭素数１〜１０であることが特に好ましい。
【０１６７】
好ましい脂肪族モノカルボン酸としては酢酸、プロピオン酸、酪酸、吉草酸、カプロン酸、エナント酸、カプリル酸、ペラルゴン酸、カプリン酸、２−エチル−ヘキサンカルボン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸などの飽和脂肪酸、ウンデシレン酸、オレイン酸、ソルビン酸、リノール酸、リノレン酸、アラキドン酸などの不飽和脂肪酸などを挙げることができる。
【０１６８】
好ましい脂環族モノカルボン酸の例としては、シクロペンタンカルボン酸、シクロヘキサンカルボン酸、シクロオクタンカルボン酸、またはそれらの誘導体を挙げることができる。
【０１６９】
好ましい芳香族モノカルボン酸の例としては、安息香酸、トルイル酸などの安息香酸のベンゼン環にアルキル基を導入したもの、ビフェニルカルボン酸、ナフタリンカルボン酸、テトラリンカルボン酸などのベンゼン環を２個以上の環をもつ芳香族モノカルボン酸、またはそれらの誘導体を挙げることができる。これらのモノカルボン酸のうち、特に酢酸、プロピオン酸、安息香酸であることが好ましい。
【０１７０】
多価カルボン酸エステル化合物の分子量は特に制限はないが、分子量３００〜１０００の範囲であることが好ましく、３５０〜７５０の範囲であることがより好ましい。保留性向上の点では大きい方が好ましく、透湿性、セルロースエステルとの相溶性の点では小さい方が好ましい。
【０１７１】
本発明に用いることのできる多価カルボン酸エステルに用いられるアルコール類は一種類でも良いし、二種以上の混合であっても良い。
【０１７２】
本発明に用いることのできる多価カルボン酸エステル化合物の酸価は１ｍｇＫＯＨ／ｇ以下であることが好ましく、０．２ｍｇＫＯＨ／ｇ以下であることがより好ましい。酸価を上記範囲にすることによってリターデーションの環境変動も抑制されるため好ましい。
【０１７３】
（酸価）
酸価とは、試料１ｇ中に含まれる酸（試料中に存在するカルボキシル基）を中和するために必要な水酸化カリウムのミリグラム数をいう。酸価はＪＩＳ  Ｋ００７０に準拠して測定したものである。
【０１７４】
特に好ましい多価カルボン酸エステル化合物の例を以下に示すが、本発明はこれに限定されるものではない。例えば、トリエチルシトレート、トリブチルシトレート、アセチルトリエチルシトレート（ＡＴＥＣ）、アセチルトリブチルシトレート（ＡＴＢＣ）、ベンゾイルトリブチルシトレート、アセチルトリフェニルシトレート、アセチルトリベンジルシトレート、酒石酸ジブチル、酒石酸ジアセチルジブチル、トリメリット酸トリブチル、ピロメリット酸テトラブチル等が挙げられる。
【０１７５】
ポリエステル系可塑剤は特に限定されないが、分子内に芳香環またはシクロアルキル環を有するポリエステル系可塑剤を用いることができる。ポリエステル系可塑剤としては、特に限定されないが、例えば、下記一般式（ｃ）で表せる芳香族末端エステル系可塑剤を用いることができる。
【０１７６】
一般式（ｃ）
Ｂ−ＣＯＯ−（（Ｇ−Ｏ−）ｍ−ＣＯ−Ａ−ＣＯＯ−）ｎＧ−Ｏ−ＣＯ−Ｂ
式中、Ｂはベンゼン環を表し、他に置換基を有しても良い。Ｇは炭素数２〜１２のアルキレン基または炭素数６〜１２のアリーレン基、Ａは炭素数２〜１０のアルキレン基または炭素数６〜１２のアリーレン基を表し、また、ｍ、ｎは繰り返し単位を表す。
【０１７７】
一般式（ｃ）の化合物は、ＢＣＯＯＨで表されるベンゼンモノカルボン酸とＨＯ−（Ｇ−Ｏ）ｍ−Ｈで示されるアルキレングリコールまたはオキシアルキレングリコールまたはアリールグリコール、ＨＯＣＯ−Ａ−ＣＯＯＨで表されるアルキレンジカルボン酸またはアリーレンジカルボン酸とから合成されるものであり、通常のポリエステル系可塑剤と同様の反応により得られる。
【０１７８】
本発明で使用される芳香族末端エステル系可塑剤の原料のベンゼンモノカルボン酸成分としては、例えば、安息香酸、パラターシャリブチル安息香酸、オルソトルイル酸、メタトルイル酸、パラトルイル酸、ジメチル安息香酸、エチル安息香酸、ノルマルプロピル安息香酸、アミノ安息香酸、アセトキシ安息香酸等があり、これらはそれぞれ１種または２種以上の混合物として使用することができる。
【０１７９】
本発明に用いることのできる芳香族末端エステル系可塑剤の原料の炭素数２〜１２のアルキレングリコール成分としては、エチレングリコール、１，２−プロピレングリコール、１，３−プロピレングリコール、１，２−ブタンジオール、１，３−ブタンジオール、１，２−プロパンジオール、２−メチル１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロールペンタン）、２−ｎ−ブチル−２−エチル−１，３プロパンジオール（３，３−ジメチロールヘプタン）、３−メチル−１，５−ペンタンジオール１，６−ヘキサンジオール、２，２，４−トリメチル１，３−ペンタンジオール、２−エチル１，３−ヘキサンジオール、２−メチル１，８−オクタンジオール、１，９−ノナンジオール、１，１０−デカンジオール、１，１２−オクタデカンジオール等があり、これらのグリコールは、１種または２種以上の混合物として使用される。特に炭素数２〜１２のアルキレングリコールがセルロースエステルとの相溶性に優れているため、特に好ましい。
【０１８０】
また、上記芳香族末端エステル系可塑剤の原料の炭素数４〜１２のオキシアルキレングリコール成分としては、例えば、ジエチレングリコール、トリエチレングリコール、テトラエチレングリコール、ジプロピレングリコール、トリプロピレングリコール等があり、これらのグリコールは、１種または２種以上の混合物として使用できる。
【０１８１】
芳香族末端エステル系可塑剤の原料の炭素数４〜１２のアルキレンジカルボン酸成分としては、例えば、コハク酸、マレイン酸、フマル酸、グルタル酸、アジピン酸、アゼライン酸、セバシン酸、ドデカンジカルボン酸等があり、これらは、それぞれ１種または２種以上の混合物として使用される。炭素数６〜１２のアリーレンジカルボン酸成分としては、フタル酸、テレフタル酸、イソフタル酸、１，５−ナフタレンジカルボン酸、１，４−ナフタレンジカルボン酸等がある。
【０１８２】
本発明で使用される芳香族末端エステル系可塑剤は、数平均分子量が、好ましくは３００〜１５００、より好ましくは４００〜１０００の範囲が好適である。また、その酸価は、０．５ｍｇＫＯＨ／ｇ以下、水酸基価は２５ｍｇＫＯＨ／ｇ以下、より好ましくは酸価０．３ｍｇＫＯＨ／ｇ以下、水酸基価は１５ｍｇＫＯＨ／ｇ以下のものである。
【０１８３】
以下、本発明に用いることのできる芳香族末端エステル系可塑剤の合成例を示す。
【０１８４】
〈サンプルＮｏ．１（芳香族末端エステルサンプル）〉
反応容器にフタル酸４１０部、安息香酸６１０部、ジプロピレングリコール７３７部、及び触媒としてテトライソプロピルチタネート０．４０部を一括して仕込み窒素気流中で撹拌下、還流凝縮器を付して過剰の１価アルコールを還流させながら、酸価が２以下になるまで１３０〜２５０℃で加熱を続け生成する水を連続的に除去した。次いで２００〜２３０℃で１．３３×１０４Ｐａ〜最終的に４×１０２Ｐａ以下の減圧下、留出分を除去し、この後濾過して次の性状を有する芳香族末端エステル系可塑剤を得た。
【０１８５】
粘度（２５℃、ｍＰａ・ｓ）；４３４００
酸価；０．２
〈サンプルＮｏ．２（芳香族末端エステルサンプル）〉
反応容器に、フタル酸４１０部、安息香酸６１０部、エチレングリコール３４１部、及び触媒としてテトライソプロピルチタネート０．３５部を用いる以外はサンプルＮｏ．１と全く同様にして次の性状を有する芳香族末端エステルを得た。
【０１８６】
粘度（２５℃、ｍＰａ・ｓ）；３１０００
酸価；０．１
〈サンプルＮｏ．３（芳香族末端エステルサンプル）〉
反応容器に、フタル酸４１０部、安息香酸６１０部、１，２−プロパンジオール４１８部、及び触媒としてテトライソプロピルチタネート０．３５部を用いる以外はサンプルＮｏ．１と全く同様にして次の性状を有する芳香族末端エステルを得た。
【０１８７】
粘度（２５℃、ｍＰａ・ｓ）；３８０００
酸価；０．０５
〈サンプルＮｏ．４（芳香族末端エステルサンプル）〉
反応容器に、フタル酸４１０部、安息香酸６１０部、１，３−プロパンジオール４１８部、及び触媒としてテトライソプロピルチタネート０．３５部を用いる以外はサンプルＮｏ．１と全く同様にして次の性状を有する芳香族末端エステルを得た。
【０１８８】
粘度（２５℃、ｍＰａ・ｓ）；３７０００
酸価；０．０５
〔アクリル系重合体〕
本発明に係る光学フィルムは、可塑剤として（メタ）アクリル系重合体を含有することもできる。
【０１８９】
該（メタ）アクリル系重合体は、芳香環を有さないエチレン性不飽和モノマーＹａを重合して得られた重量平均分子量５００以上３０００以下の重合体Ｙであることが好ましい。
【０１９０】
（メタ）アクリル系重合体としては、少なくとも分子内に芳香環と水酸基を有しないエチレン性不飽和モノマーＸａと、分子内に芳香環を有さず水酸基を有するエチレン性不飽和モノマーＸｂとを共重合して得られた重量平均分子量３０００以上３００００以下の重合体Ｘ、及び芳香環を有さないエチレン性不飽和モノマーＹａを重合して得られた重量平均分子量５００以上３０００以下の重合体Ｙの混合物であることがさらに好ましい。
【０１９１】
前記重合体Ｘは下記一般式（Ｘ）で示され、前記重合体Ｙは下記一般式（Ｙ）で示されることがさらに好ましい。
【０１９２】
一般式（Ｘ）
−［Ｘａ］ｍ−［Ｘｂ］ｎ−［Ｘｃ］ｐ−
式中、Ｘａ＝−［ＣＨ２−Ｃ（Ｒｃ）（ＣＯ２Ｒｄ）］−、Ｘｂ＝−［ＣＨ２−Ｃ（Ｒｅ）（ＣＯ２Ｒｆ−ＯＨ）］−を表す。
【０１９３】
一般式（Ｙ）
Ｒｙ−［Ｙａ］ｋ−［Ｙｂ］ｑ−
式中、Ｙａ＝−［ＣＨ２−Ｃ（Ｒｇ）（ＣＯ２Ｒｈ−ＯＨ）］−を表す。
【０１９４】
Ｒｃ、Ｒｅ、Ｒｇは、ＨまたはＣＨ３を表す。Ｒｄは炭素数１〜１２のアルキル基、シクロアルキル基を表す。Ｒｆ、Ｒｈは−ＣＨ２−、−Ｃ２Ｈ４−または−Ｃ３Ｈ６−を表す。ＲｙはＯＨ、Ｈまたは炭素数３以内のアルキル基を表す。Ｘｃは、Ｘａ、Ｘｂに重合可能なモノマー単位を表す。Ｙｂは、Ｙａに共重合可能なモノマー単位を表す。ｍ、ｎ、ｋ、ｐ及びｑは、モル組成比を表す。ただしｍ≠０、ｎ≠０、ｋ≠０である。
【０１９５】
これらの可塑剤の添加量としては使用する樹脂に対して、０．５〜３０質量％含むことが好ましく、特には、５〜２０質量％含むことが好ましい。
【０１９６】
〔紫外線吸収剤〕
本発明に係る光学フィルムは、紫外線吸収剤を含有することもできる。紫外線吸収剤は４００ｎｍ以下の紫外線を吸収することで、耐久性を向上させることを目的としており、特に波長３７０ｎｍでの透過率が１０％以下であることが好ましく、より好ましくは５％以下、特に好ましくは２％以下である。
【０１９７】
本発明に用いられる紫外線吸収剤は特に限定されないが、例えばオキシベンゾフェノン系化合物、ベンゾトリアゾール系化合物、サリチル酸エステル系化合物、ベンゾフェノン系化合物、シアノアクリレート系化合物、トリアジン系化合物、ニッケル錯塩系化合物、無機粉体等が挙げられる。
【０１９８】
例えば、５−クロロ−２−（３，５−ジ−ｓｅｃ−ブチル−２−ヒドロキシルフェニル）−２Ｈ−ベンゾトリアゾール、（２−２Ｈ−ベンゾトリアゾール−２−イル）−６−（直鎖及び側鎖ドデシル）−４−メチルフェノール、２−ヒドロキシ−４−ベンジルオキシベンゾフェノン、２，４−ベンジルオキシベンゾフェノン等があり、また、チヌビン１０９、チヌビン１７１、チヌビン２３４、チヌビン３２６、チヌビン３２７、チヌビン３２８、チヌビン９２８等のチヌビン類があり、これらはいずれもチバ・ジャパン社製の市販品であり好ましく使用できる。
【０１９９】
本発明で好ましく用いられる紫外線吸収剤は、ベンゾトリアゾール系紫外線吸収剤、ベンゾフェノン系紫外線吸収剤、トリアジン系紫外線吸収剤であり、特に好ましくはベンゾトリアゾール系紫外線吸収剤、ベンゾフェノン系紫外線吸収剤、である。
【０２００】
この他、１，３，５−トリアジン環を有する化合物等の円盤状化合物も紫外線吸収剤として好ましく用いられる。
【０２０１】
本発明に係わる光学フィルムは紫外線吸収剤を２種以上を含有することが好ましい。
【０２０２】
また、紫外線吸収剤としては高分子紫外線吸収剤も好ましく用いることができ、特に特開平６−１４８４３０号記載のポリマータイプの紫外線吸収剤が好ましく用いられる。
【０２０３】
紫外線吸収剤の添加方法は、メタノール、エタノール、ブタノール等のアルコールやメチレンクロライド、酢酸メチル、アセトン、ジオキソラン等の有機溶媒あるいはこれらの混合溶媒に紫外線吸収剤を溶解してからドープに添加するか、または直接ドープ組成中に添加してもよい。
【０２０４】
無機粉体のように有機溶剤に溶解しないものは、有機溶剤とセルロースエステル中にディゾルバーやサンドミルを使用し、分散してからドープに添加する。
【０２０５】
紫外線吸収剤の使用量は、紫外線吸収剤の種類、使用条件等により一様ではないが、偏光板保護フィルムの乾燥膜厚が３０〜２００μｍの場合は、偏光板保護フィルムに対して０．５〜１０質量％が好ましく、０．６〜４質量％がより好ましい。
【０２０６】
〔酸化防止剤〕
酸化防止剤は劣化防止剤ともいわれる。高湿高温の状態に液晶画像表示装置などが置かれた場合には、光学フィルムの劣化が起こる場合がある。
【０２０７】
酸化防止剤は、例えば、光学フィルム中の残留溶媒量のハロゲンやリン酸系可塑剤のリン酸等により光学フィルムが分解するのを遅らせたり、防いだりする役割を有するので、前記光学フィルム中に含有させるのが好ましい。
【０２０８】
このような酸化防止剤としては、ヒンダードフェノール系の化合物が好ましく用いられ、例えば、２，６−ジ−ｔ−ブチル−ｐ−クレゾール、ペンタエリスリチル−テトラキス〔３−（３，５−ジ−ｔ−ブチル−４−ヒドロキシフェニル）プロピオネート〕、トリエチレングリコール−ビス〔３−（３−ｔ−ブチル−５−メチル−４−ヒドロキシフェニル）プロピオネート〕、１，６−ヘキサンジオール−ビス〔３−（３，５−ジ−ｔ−ブチル−４−ヒドロキシフェニル）プロピオネート〕、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス〔３−（３，５−ジ−ｔ−ブチル−４−ヒドロキシフェニル）プロピオネート〕、オクタデシル−３−（３，５−ジ−ｔ−ブチル−４−ヒドロキシフェニル）プロピオネート、Ｎ，Ｎ′−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレイト等を挙げることができる。
【０２０９】
特に、２，６−ジ−ｔ−ブチル−ｐ−クレゾール、ペンタエリスリチル−テトラキス〔３−（３，５−ジ−ｔ−ブチル−４−ヒドロキシフェニル）プロピオネート〕、トリエチレングリコール−ビス〔３−（３−ｔ−ブチル−５−メチル−４−ヒドロキシフェニル）プロピオネート〕が好ましい。また、例えば、Ｎ，Ｎ′−ビス〔３−（３，５−ジ−ｔ−ブチル−４−ヒドロキシフェニル）プロピオニル〕ヒドラジン等のヒドラジン系の金属不活性剤やトリス（２，４−ジ−ｔ−ブチルフェニル）フォスファイト等のリン系加工安定剤を併用してもよい。
【０２１０】
これらの化合物の添加量は、使用する樹脂に対して質量割合で１ｐｐｍ〜１．０％が好ましく、１０〜１０００ｐｐｍがより好ましい。
【０２１１】
〔微粒子〕
本発明に係る光学フィルムは、微粒子を含有することが好ましい。
【０２１２】
本発明に使用される微粒子としては、無機化合物の例として、二酸化珪素、二酸化チタン、酸化アルミニウム、酸化ジルコニウム、炭酸カルシウム、炭酸カルシウム、タルク、クレイ、焼成カオリン、焼成ケイ酸カルシウム、水和ケイ酸カルシウム、ケイ酸アルミニウム、ケイ酸マグネシウム及びリン酸カルシウムを挙げることができる。また、有機化合物の微粒子も好ましく使用することができる。有機化合物の例としてはポリテトラフルオロエチレン、セルロースアセテート、ポリスチレン、ポリメチルメタクリレート、ポリプピルメタクリレート、ポリメチルアクリレート、ポリエチレンカーボネート、アクリルスチレン系樹脂、シリコーン系樹脂、ポリカーボネート樹脂、ベンゾグアナミン系樹脂、メラミン系樹脂、ポリオレフィン系粉末、ポリエステル系樹脂、ポリアミド系樹脂、ポリイミド系樹脂、あるいはポリ弗化エチレン系樹脂、澱粉等の有機高分子化合物の粉砕分級物もあげられる。あるいは又懸濁重合法で合成した高分子化合物、スプレードライ法あるいは分散法等により球型にした高分子化合物、または無機化合物を用いることができる。
【０２１３】
微粒子は珪素を含むものが濁度が低くなる点で好ましく、特に二酸化珪素が好ましい。
【０２１４】
微粒子の一次粒子の平均粒径は５〜４００ｎｍが好ましく、より好ましいのは１０〜３００ｎｍである。
【０２１５】
これらは主に粒径０．０５〜０．３μｍの二次凝集体として含有されていてもよく、平均粒径１００〜４００ｎｍの粒子であれば凝集せずに一次粒子として含まれていることも好ましい。
【０２１６】
偏光板保護フィルム中のこれらの微粒子の含有量は０．０１〜１質量％であることが好ましく、特に０．０５〜０．５質量％が好ましい。共流延法による多層構成の偏光板保護フィルムの場合は、表面にこの添加量の微粒子を含有することが好ましい。
【０２１７】
二酸化珪素の微粒子は、例えば、アエロジルＲ９７２、Ｒ９７２Ｖ、Ｒ９７４、Ｒ８１２、２００、２００Ｖ、３００、Ｒ２０２、ＯＸ５０、ＴＴ６００（以上日本アエロジル（株）製）の商品名で市販されており、使用することができる。
【０２１８】
酸化ジルコニウムの微粒子は、例えば、アエロジルＲ９７６及びＲ８１１（以上日本アエロジル（株）製）の商品名で市販されており、使用することができる。
【０２１９】
ポリマーの例として、シリコーン樹脂、フッ素樹脂及びアクリル樹脂を挙げることができる。シリコーン樹脂が好ましく、特に三次元の網状構造を有するものが好ましく、例えば、トスパール１０３、同１０５、同１０８、同１２０、同１４５、同３１２０及び同２４０（以上東芝シリコーン（株）製）の商品名で市販されており、使用することができる。
【０２２０】
これらの中でもアエロジル２００Ｖ、アエロジルＲ９７２Ｖが偏光板保護フィルムの濁度を低く保ちながら、摩擦係数を下げる効果が大きいため特に好ましく用いられる。本発明で用いられる偏光板保護フィルムにおいては、少なくとも一方の面の動摩擦係数が０．２〜１．０であることが好ましい。
【０２２１】
各種添加剤は製膜前の樹脂含有溶液であるドープにバッチ添加してもよいし、添加剤溶解液を別途用意してインライン添加してもよい。特に微粒子はろ過材への負荷を減らすために、一部または全量をインライン添加することが好ましい。
【０２２２】
添加剤溶解液をインライン添加する場合は、ドープとの混合性をよくするため、少量の樹脂を溶解するのが好ましい。好ましい樹脂の量は、溶剤１００質量部に対して１〜１０質量部で、より好ましくは、３〜５質量部である。
【０２２３】
本発明においてインライン添加、混合を行うためには、例えば、スタチックミキサー（東レエンジニアリング製）、ＳＷＪ（東レ静止型管内混合器  Ｈｉ−Ｍｉｘｅｒ）等のインラインミキサー等が好ましく用いられる。
【０２２４】
〔製造方法〕
次に、本発明に係る光学フィルムの製造方法について説明する。
【０２２５】
本発明に係る光学フィルムは、溶液流延法で製造されたフィルムであっても溶融流延法で製造されたフィルムであっても好ましく用いることができる。
【０２２６】
本発明に係る光学フィルムの製造は、樹脂及び添加剤を溶剤に溶解させてドープを調製する工程、ドープを無限に移行する無端の金属支持体上に流延する工程、流延したドープをウェブとして乾燥する工程、金属支持体から剥離する工程、延伸または幅保持する工程、更に乾燥する工程、仕上がったフィルムを巻取る工程により行われる。
【０２２７】
ドープを調製する工程について述べる。ドープ中の樹脂の濃度は、濃い方が金属支持体に流延した後の乾燥負荷が低減できて好ましいが、樹脂の濃度が濃過ぎると濾過時の負荷が増えて、濾過精度が悪くなる。これらを両立する濃度としては、１０〜３５質量％が好ましく、より好ましくは、１５〜２５質量％である。
【０２２８】
ドープで用いられる溶剤は、単独で用いても２種以上を併用してもよいが、樹脂の良溶剤と貧溶剤を混合して使用することが生産効率の点で好ましく、良溶剤が多い方が樹脂の溶解性の点で好ましい。良溶剤と貧溶剤の混合比率の好ましい範囲は、良溶剤が７０〜９８質量％であり、貧溶剤が２〜３０質量％である。良溶剤、貧溶剤とは、使用する樹脂を単独で溶解するものを良溶剤、単独で膨潤するかまたは溶解しないものを貧溶剤と定義している。例えば、セルロースエステルを樹脂として用いた場合、平均酢化度（アセチル基置換度）によっては、良溶剤、貧溶剤が変わり、良溶剤、貧溶剤が変わり、例えばアセトンを溶剤として用いる時には、セルロースの酢酸エステル（アセチル基置換度２．４）、セルロースアセテートプロピオネートでは良溶剤になり、セルロースの酢酸エステル（アセチル基置換度２．８）では貧溶剤となる。
【０２２９】
本発明に用いられる良溶剤は特に限定されないが、メチレンクロライド等の有機ハロゲン化合物やジオキソラン類、アセトン、酢酸メチル、アセト酢酸メチル等が挙げられる。特に好ましくはメチレンクロライドまたは酢酸メチルが挙げられる。
【０２３０】
また、本発明に用いられる貧溶剤は特に限定されないが、例えば、メタノール、エタノール、ｎ−ブタノール、シクロヘキサン、シクロヘキサノン等が好ましく用いられる。また、ドープ中には水が０．０１〜２質量％含有していることが好ましい。また、セルロースエステルの溶解に用いられる溶媒は、フィルム製膜工程で乾燥によりフィルムから除去された溶媒を回収し、これを再利用して用いられる。回収溶剤中に、セルロースエステルに添加されている添加剤、例えば可塑剤、紫外線吸収剤、ポリマー、モノマー成分などが微量含有されていることもあるが、これらが含まれていても好ましく再利用することができるし、必要であれば精製して再利用することもできる。
【０２３１】
上記記載のドープを調製する時の、樹脂の溶解方法としては、一般的な方法を用いることができる。加熱と加圧を組み合わせると常圧における沸点以上に加熱できる。溶剤の常圧での沸点以上でかつ加圧下で溶剤が沸騰しない範囲の温度で加熱しながら撹拌溶解すると、ゲルやママコと呼ばれる塊状未溶解物の発生を防止するため好ましい。また、樹脂を貧溶剤と混合して湿潤或いは膨潤させた後、更に良溶剤を添加して溶解する方法も好ましく用いられる。
【０２３２】
加圧は窒素ガス等の不活性気体を圧入する方法や、加熱によって溶剤の蒸気圧を発現させる方法によって行ってもよい。加熱は外部から行うことが好ましく、例えばジャケットタイプのものは温度コントロールが容易で好ましい。
【０２３３】
溶剤を添加しての加熱温度は、高い方が樹脂の溶解性の観点から好ましいが、加熱温度が高過ぎると必要とされる圧力が大きくなり生産性が悪くなる。好ましい加熱温度は４５〜１２０℃であり、６０〜１１０℃がより好ましく、７０℃〜１０５℃が特に好ましい。また、圧力は設定温度で溶剤が沸騰しないように調整される。
【０２３４】
もしくは冷却溶解法も好ましく用いられ、これによって酢酸メチルなどの溶媒に樹脂を溶解させることができる。
【０２３５】
次に、この樹脂を溶解した溶液を濾紙等の適当な濾過材を用いて濾過する。濾過材としては、不溶物等を除去するために絶対濾過精度が小さい方が好ましいが、絶対濾過精度が小さ過ぎると濾過材の目詰まりが発生し易いという問題がある。このため絶対濾過精度０．００８ｍｍ以下の濾材が好ましく、０．００１〜０．００８ｍｍの濾材がより好ましく、０．００３〜０．００６ｍｍの濾材が特に好ましい。
【０２３６】
濾材の材質は特に制限はなく、通常の濾材を使用することができるが、ポリプロピレン、テフロン（登録商標）等のプラスチック製の濾材や、ステンレススティール等の金属製の濾材が繊維の脱落等がなく好ましい。濾過により、原料の樹脂に含まれていた不純物、特に輝点異物を除去、低減することが好ましい。
【０２３７】
輝点異物とは、２枚の偏光板をクロスニコル状態にして配置し、その間に光学フィルム等を置き、一方の偏光板の側から光を当てて、他方の偏光板の側から観察した時に反対側からの光が漏れて見える点（異物）のことであり、径が０．０１ｍｍ以上である輝点数が２００個／ｃｍ２以下であることが好ましい。より好ましくは１００個／ｃｍ２以下であり、更に好ましくは５０個／ｍ２以下であり、特に好ましくは０〜１０個／ｃｍ２以下である。また、０．０１ｍｍ以下の輝点も少ない方が好ましい。
【０２３８】
ドープの濾過は通常の方法で行うことができるが、溶剤の常圧での沸点以上で、かつ加圧下で溶剤が沸騰しない範囲の温度で加熱しながら濾過する方法が、濾過前後の濾圧の差（差圧という）の発現が小さく、好ましい。好ましい温度は４５〜１２０℃であり、４５〜７０℃がより好ましく、４５〜５５℃であることが特に好ましい。
【０２３９】
濾圧は小さい方が好ましい。濾圧は１．６ＭＰａ以下であることが好ましく、１．２ＭＰａ以下であることがより好ましく、１．０ＭＰａ以下であることが特に好ましい。
【０２４０】
ここで、ドープの流延について説明する。
【０２４１】
流延（キャスト）工程における金属支持体は、表面を鏡面仕上げしたものが好ましく、金属支持体としては、ステンレススティールベルトもしくは鋳物で表面をメッキ仕上げしたドラムが好ましく用いられる。キャストの幅は１〜４ｍとすることができる。流延工程の金属支持体の表面温度は−５０℃〜溶剤の沸点未満の温度で、温度が高い方がウェブの乾燥速度が速くできるので好ましいが、余り高過ぎるとウェブが発泡したり、平面性が劣化する場合がある。好ましい支持体温度は０〜４０℃であり、５〜３０℃がより好ましい。或いは、冷却することによってウェブをゲル化させて残留溶媒を多く含んだ状態でドラムから剥離することも好ましい方法である。金属支持体の温度を制御する方法は特に制限されないが、温風または冷風を吹きかける方法や、温水を金属支持体の裏側に接触させる方法がある。温水を用いる方が熱の伝達が効率的に行われるため、金属支持体の温度が一定になるまでの時間が短く好ましい。温風を用いる場合は目的の温度よりも高い温度の風を使う場合がある。
【０２４２】
光学フィルムが良好な平面性を示すためには、金属支持体からウェブを剥離する際の残留溶媒量は１０〜１５０質量％が好ましく、より好ましくは２０〜４０質量％または６０〜１３０質量％であり、特に好ましくは、２０〜３０質量％または７０〜１２０質量％である。
【０２４３】
本発明においては、残留溶媒量は下記式で定義される。
【０２４４】
残留溶媒量（質量％）＝｛（Ｍ−Ｎ）／Ｎ｝×１００
尚、Ｍはウェブまたはフィルムを製造中または製造後の任意の時点で採取した試料の質量で、ＮはＭを１１５℃で１時間の加熱後の質量である。
【０２４５】
また、光学フィルムの乾燥工程においては、ウェブを金属支持体より剥離し、更に乾燥し、残留溶媒量を１質量％以下にすることが好ましく、より好ましくは０．１質量％以下であり、特に好ましくは０〜０．０１質量％以下である。
【０２４６】
フィルム乾燥工程では一般にロール乾燥方式（上下に配置した多数のロールにウェブを交互に通し乾燥させる方式）やテンター方式でウェブを搬送させながら乾燥する方式が採られる。
【０２４７】
本発明に用いられる光学フィルムを作製するためには、ウェブの両端をクリップ等で把持するテンター方式で幅方向（横方向）に延伸を行うことが特に好ましい。剥離張力は３００Ｎ／ｍ以下で剥離することが好ましい。
【０２４８】
ウェブを乾燥させる手段は特に制限なく、一般的に熱風、赤外線、加熱ロール、マイクロ波等で行うことができるが、簡便さの点から熱風で行うことが好ましい。
【０２４９】
ウェブの乾燥工程における乾燥温度は４０〜２００℃で段階的に高くしていくことが好ましい。
【０２５０】
光学フィルムの膜厚は、特に限定はされないが１０〜２００μｍが用いられる。特に膜厚は１０〜１００μｍであることが好ましい。より好ましくは１５〜６０μｍである。
【０２５１】
本発明に係る光学フィルムは、幅１〜４ｍのものが用いられる。特に幅１．４〜４ｍのものが好ましく用いられ、特に好ましくは１．６〜３ｍである。４ｍを超えると搬送が困難となる。
【０２５２】
〔延伸操作、屈折率制御〕
本発明に係る光学フィルムを製造する工程において、延伸操作により屈折率制御、即ちリターデーションの制御を行うことが好ましい。
【０２５３】
例えばフィルムの長手方向（製膜方向）及びそれとフィルム面内で直交する方向、即ち幅手方向に対して、逐次または同時に二軸延伸もしくは一軸延伸することができる。同時二軸延伸には、一方向に延伸し、もう一方を張力を緩和して伸縮させる場合も含まれる。
【０２５４】
互いに直交する二軸方向の延伸倍率は、それぞれ最終的には流延方向に０．８〜１．５倍、幅方向に１．１〜２．５倍の範囲とすることが好ましく、流延方向に０．９〜１．０倍、幅方向に１．２〜２．０倍に範囲で行うことが好ましい。
【０２５５】
延伸温度は１２０℃〜２００℃が好ましく、さらに好ましくは１４０℃〜１８０℃で延伸するのが好ましい。
【０２５６】
延伸時のフィルム中の残留溶媒は２０〜０％が好ましく、さらに好ましくは１５〜０％で延伸するのが好ましい。
【０２５７】
ウェブを延伸する方法には特に限定はない。例えば、複数のロールに周速差をつけ、その間でロール周速差を利用して縦方向に延伸する方法、ウェブの両端をクリップやピンで固定し、クリップやピンの間隔を進行方向に広げて縦方向に延伸する方法、同様に横方向に広げて横方向に延伸する方法、或いは縦横同時に広げて縦横両方向に延伸する方法などが挙げられる。もちろんこれ等の方法は、組み合わせて用いてもよい。また、所謂テンター法の場合、リニアドライブ方式でクリップ部分を駆動すると滑らかな延伸を行うことができ、破断等の危険性が減少できるので好ましい。
【０２５８】
製膜工程のこれらの幅保持或いは横方向の延伸はテンターによって行うことが好ましく、ピンテンターでもクリップテンターでもよい。なお、搬送方向と幅方向を同時に延伸しても、逐次延伸を行ってもよい。
【０２５９】
〔光学補償フィルム〕
液晶ディスプレイは、異方性を持つ液晶材料や偏光板を使用するために正面から見た場合に良好な表示が得られても、斜めから見ると表示性能が低下するという視野角の問題があり、性能向上のためにも視野角補償板が必要である。平均的な屈折率分布はセルの厚み方向で大きく、面内方向でより小さいものとなっている。その為補償板としては、この異方性を相殺できるもので、膜厚方向の屈折率が面内方向より小さな屈折率を持つ、いわゆる負の一軸性構造を持つものが有効であり、本発明の光学フィルムはそのような機能を有する光学補償フィルムとしても利用出来る。
【０２６０】
本発明に係わる光学フィルムをＶＡモード（垂直配向した液晶を使用するモード）に使用する場合、セルの両側に１枚ずつ合計２枚使用する形態（２枚型）と、セルの上下のいずれか一方の側にのみ使用する形態（１枚型）のいずれに用いてもよい。
【０２６１】
本発明に係る光学フィルムは、下記式で表される面内リターデーションＲｏが２３℃、５５％ＲＨの環境下で、波長が５９０ｎｍにおいて２０〜１００ｎｍ、厚み方向のリターデーションＲｔｈが２３℃、５５％ＲＨの環境下で、波長が５９０ｎｍにおいて７０〜３００ｎｍであることが好ましい。
【０２６２】
式（Ｉ）    Ｒｏ＝（ｎｘ−ｎｙ）×ｄ
式（II）    Ｒｔｈ＝｛（ｎｘ＋ｎｙ）／２−ｎｚ｝×ｄ
但し、ｎｘは、光学フィルムの面内方向において屈折率が最大になる方向ｘにおける屈折率を表し、ｎｙは光学フィルムの面内方向において、前記方向ｘと直交する方向ｙにおける屈折率を表し、ｎｚは、光学フィルムの厚み方向ｚにおける屈折率を表し、ｄ（ｎｍ）は光学フィルムの厚みを表す。
【０２６３】
これらのリターデーション値は自動複屈折計ＫＯＢＲＡ−２１ＡＤＨ（王子計測機器）を用いて測定することができる。
【０２６４】
本発明に係る光学フィルムの遅相軸または進相軸がフィルム面内に存在し、遅相軸と製膜方向とのなす角をθ１とするとθ１は−１°以上＋１°以下であることが好ましく、−０．５°以上＋０．５°以下であることがより好ましい。このθ１は配向角として定義でき、θ１の測定は、自動複屈折計ＫＯＢＲＡ−２１ＡＤＨ（王子計測機器）を用いて行うことができる。θ１が各々上記関係を満たすことは、表示画像において高い輝度を得ること、光漏れを抑制または防止することに寄与でき、カラー液晶表示装置においては忠実な色再現を得ることに寄与できる。
【０２６５】
〔物性〕
本発明に係る光学フィルムの透湿度は、４０℃、９０％ＲＨで１０〜１２００ｇ／ｍ２・２４ｈが好ましい。透湿度はＪＩＳ  Ｚ  ０２０８に記載の方法に従い測定することができる。
【０２６６】
本発明に係る光学フィルムは、破断伸度が１０〜８０％であることが好ましい。
【０２６７】
本発明に係る光学フィルムの可視光透過率は９０％以上であることが好ましく、９３％以上であることがより好ましい。
【０２６８】
本発明に係る光学フィルムのヘイズは１％未満であることが好ましく０〜０．１％であることが特に好ましい。
【０２６９】
また、本発明に係る光学フィルムにさらに液晶層や樹脂層を塗布したり、またそれをさらに延伸することにより、さらに広い範囲にわたる位相差値を得ることが出来る。
【０２７０】
〔偏光板〕
本発明に係る光学フィルムを、偏光板保護フィルムとした偏光板、それを用いた本発明の液晶表示装置に使用することができる。本発明に係る光学フィルムは、偏光板保護フィルムの機能を兼ねたフィルムとされることが好ましく、その場合偏光板保護フィルムと別に位相差を有する光学フィルムを別途用意する必要がないため、液晶表示装置の厚みを薄く製造プロセスを簡略化することができる。
【０２７１】
本発明の液晶表示装置は、液晶セルの両方の面に、本発明に係る偏光板が粘着層を介して貼り合わされたものであることが好ましい。
【０２７２】
本発明に係る偏光板は一般的な方法で作製することができる。本発明に係る光学フィルムの偏光子側をアルカリ鹸化処理し、沃素溶液中に浸漬延伸して作製した偏光子の少なくとも一方の面に、完全鹸化型ポリビニルアルコール水溶液を用いて貼り合わせることが好ましい。もう一方の面には他の偏光板保護フィルムを貼合することができる。本発明に係る光学フィルムは液晶表示装置とされた際に、偏光子の液晶セル側に設けられることが好ましく、偏光子の外側のフィルムは従来の偏光板保護フィルムを用いることができる。
【０２７３】
例えば、従来の偏光板保護フィルムとしては、市販のセルロースエステルフィルム（例えば、コニカミノルタタック  ＫＣ８ＵＸ、ＫＣ５ＵＸ、ＫＣ８ＵＣＲ３、ＫＣ８ＵＣＲ４、ＫＣ８ＵＣＲ５、ＫＣ８ＵＹ、ＫＣ６ＵＹ、ＫＣ４ＵＹ、ＫＣ４ＵＥ、ＫＣ８ＵＥ、ＫＣ８ＵＹ−ＨＡ、ＫＣ８ＵＸ−ＲＨＡ、ＫＣ８ＵＸＷ−ＲＨＡ−Ｃ、ＫＣ８ＵＸＷ−ＲＨＡ−ＮＣ、ＫＣ４ＵＸＷ−ＲＨＡ−ＮＣ、以上コニカミノルタオプト（株）製）が好ましく用いられる。
【０２７４】
表示装置の表面側に用いられる偏光板保護フィルムには、防眩層あるいはクリアハードコート層のほか、反射防止層、帯電防止層、防汚層、バックコート層を有することが好ましい。
【０２７５】
偏光板の主たる構成要素である偏光子とは、一定方向の偏波面の光だけを通す素子であり、現在知られている代表的な偏光子は、ポリビニルアルコール系偏光フィルムで、これはポリビニルアルコール系フィルムにヨウ素を染色させたものと二色性染料を染色させたものがある。
【０２７６】
偏光子は、ポリビニルアルコール水溶液を製膜し、これを一軸延伸させて染色するか、染色した後一軸延伸してから、好ましくはホウ素化合物で耐久性処理を行ったものが用いられている。偏光子の膜厚は５〜３０μｍが好ましく、特に１０〜２０μｍであることが好ましい。
【０２７７】
〔液晶表示装置〕
本発明の光学フィルムを用いた偏光板を液晶表示装置に用いることによって、種々の視認性に優れた本発明の液晶表示装置を作製することができる。
【０２７８】
本発明の光学フィルム、偏光板はＳＴＮ、ＴＮ、ＯＣＢ、ＨＡＮ、ＶＡ（ＭＶＡ、ＰＶＡ）、ＩＰＳ、ＯＣＢなどの各種駆動方式の液晶表示装置に用いることができる。
【０２７９】
特にＶＡ（ＭＶＡ、ＰＶＡ）型液晶表示装置に用いられることが好ましい。
【０２８０】
特に画面が３０型以上の大画面の液晶表示装置であっても、光漏れによる黒表示時の着色を低減し、正面コントラストなど視認性に優れた液晶表示装置を得ることができる。
【実施例】
【０２８１】
以下に実施例を挙げて本発明を具体的に説明するが、本発明はこれらに限定されるものではない。
【０２８２】
実施例１
〔セルロースエステルフィルム１０１の作製〕
〈微粒子分散液１〉
アエロジル  Ｒ９７２Ｖ（シリカ微粒子；１次粒径１６ｎｍ；日本アエロジル（株）製）                                                                  １１質量部
エタノール                                                        ８９質量部
以上をディゾルバーで５０分間撹拌混合した後、マントンゴーリンで分散を行った。
【０２８３】
〈微粒子添加液１〉
下記の組成で、メチレンクロライドを入れた溶解タンクに十分撹拌しながら、微粒子分散液１をゆっくりと添加した。更に、二次粒子の粒径が所定の大きさとなるようにアトライターにて分散を行った。これを日本精線（株）製のファインメットＮＦでろ過し、微粒子添加液１を調製した。
【０２８４】
メチレンクロライド                                                ９９質量部
微粒子分散液１                                                      ５質量部
〈主ドープ液の調製〉
下記組成の主ドープ液を調製した。まず加圧溶解タンクにメチレンクロライドとエタノールを添加した。溶剤の入った加圧溶解タンクにセルロースエステルＡを撹拌しながら投入した。これを加熱し、撹拌しながら、完全に溶解した。これを安積濾紙（株）製の安積濾紙Ｎｏ．２４４を使用してろ過し、主ドープ液を調製した。
【０２８５】
〈主ドープ液の組成〉
メチレンクロライド                                              ３４０質量部
エタノール                                                        ６４質量部
セルロースエステルＡ（アセチル置換度２．９０のセルローストリアセテート；表中ＴＡＣと記載）                                                      １００質量部
リターデーション発現剤：例示化合物１４                              ４質量部
モノペットＳＢ（スクロースベンゾエート；糖エステル化合物；第一工業製薬社製）
５質量部
微粒子添加液１                                                      １質量部
以上を密閉容器に投入し、撹拌しながら溶解してドープ液を調製した。次いで、無端ベルト流延装置を用い、ドープ液を温度３３℃、１５００ｍｍ幅でステンレスベルト支持体上に均一に流延した。ステンレスベルトの温度は３０℃に制御した。
【０２８６】
ステンレスベルト支持体上で、流延（キャスト）したフィルム中の残留溶媒量が７５％になるまで溶媒を蒸発させ、次いで剥離張力１３０Ｎ／ｍで、ステンレスベルト支持体上から剥離した。
【０２８７】
剥離したセルロースエステルフィルムを、１４０℃の熱をかけながらテンターを用いて幅方向に２０％延伸した。延伸開始時の残留溶媒は１５％であった。
【０２８８】
次いで、乾燥ゾーンを多数のロールで搬送させながら乾燥を終了させた。乾燥温度は１３０℃で、搬送張力は１００Ｎ／ｍとした。
【０２８９】
以上のようにして、乾燥膜厚４０μｍのセルロースエステルフィルム１０１を得た。
【０２９０】
〔セルロースエステルフィルム１０２〜１２２の作製〕
セルロースエステルフィルム１０１の作製において、セルロースエステルの種類、例示化合物７に代わるリターデーション発現剤の種類、セルロースエステルフィルムの膜厚を表１のように変更した以外は同様にして、セルロースエステルフィルム１０２〜１２２を作製した。なお、使用したセルロースエステル（ＴＡＣ）に代わるセルロースエステルの添加量は、セルロースエステル（ＴＡＣ）と同じ質量部とした。セルロースエステルフィルムの膜厚は、ドープ液の流量を変化させることによって調整した。
【０２９１】
以下、実施例１で使用した素材の詳細を下記に示す。
【０２９２】
セルロースエステルＢ：アセチル置換度１．５６、プロピオニル置換度０．９、総アシル基置換度２．４６であるセルロースアセテートプロピオネート（表中ＣＡＰと記載）
セルロースエステルＣ：アセチル置換度２．４１のセルロースジアセテート（表中ＤＡＣと記載）
セルロースエステルＤ：アセチル置換度０．２、プロピオニル置換度２．５５、総アシル基置換度２．７５であるセルロースアセテートプロピオネート３０質量部とダイヤナールＢＲ８５（三菱レイヨン（株）製）７０質量部（表中ＣＡＰ２と記載）の混合樹脂
また、比較化合物１及び比較化合物２の構造は下記の通りである。
【０２９３】
【化２３】
0005381938.tif 000024
【０２９４】
〔セルロースエステルフィルムの評価〕
上記のようにして作製した各々のセルロースエステルフィルム試料について、以下に記載した評価を行った。その結果を表１に示す。
【０２９５】
（リターデーション値）
アッベ屈折率計（４Ｔ）を用いてフィルム構成材料の平均屈折率を測定した。また、市販のマイクロメーターを用いてフィルムの厚さを測定した。
【０２９６】
自動複屈折計ＫＯＢＲＡ−２１ＡＤＨ（王子計測機器（株）製）を用いて、２３℃、５５％ＲＨの環境下２４時間放置したフィルムにおいて、同環境下、波長が５９０ｎｍにおいてフィルムのリターデーション測定を行った。上述の平均屈折率と膜厚を下記式に入力し、面内リターデーションＲｏ、厚み方向のリターデーションＲｔｈの値を求めた。遅相軸の方向も同時に測定した。
【０２９７】
式（Ｉ）    Ｒｏ＝（ｎｘ−ｎｙ）×ｄ
式（II）    Ｒｔｈ＝｛（ｎｘ＋ｎｙ）／２−ｎｚ｝×ｄ
ただし、ｎｘはフィルム面内の最大屈折率、ｎｙはｎｘと直交方向の屈折率、ｎｚはフィルム厚み方向の屈折率、ｄはフィルムの厚さ（ｎｍ）を表す。
【０２９８】
（ヘイズ）
ヘイズ計（１００１ＤＰ型、日本電色工業（株）製）を用いて測定した結果から、下記基準に従って評価を行った。
【０２９９】
Ａ：ヘイズが０．５％未満
Ｂ：ヘイズが０．５〜１．０％未満
Ｃ：ヘイズが１．０〜１．５％未満
Ｄ：ヘイズが１．５％以上
ここで、Ａ、Ｂが実用上問題ないレベルと判断した。
【０３００】
（ブリードアウト耐性）
耐久性は、以下に説明するブリードアウト耐性で評価した。
【０３０１】
光学フィルムを、８０℃、９０％ＲＨの高温高湿雰囲気下で１０００時間放置後、光学フィルム表面のブリードアウト（結晶析出）の有無を目視観察を行い、下記基準に従って評価を行った。
【０３０２】
Ａ：表面にブリードアウトの発生が全く認められない
Ｂ：表面で、部分的なブリードアウトが僅かに認められる
Ｃ：表面で、全面に亘りブリードアウトが僅かに認められる
Ｄ：表面で、全面に亘り明確なブリードアウトが認められる
ここで、Ａ、Ｂが実用上問題ないレベルと判断した。
【０３０３】
【表１】
0005381938.tif 000025
【０３０４】
表１から明らかなように、本発明のリターデーション発現剤を用いたセルロースエステルフィルム１０１〜１１６は比較のセルロースエステルフィルム１２０、１２１に比べて、リターデーションの発現性に優れ、ヘイズが低減され、ブリードアウト耐性が良好な光学フィルムであることが分かる。また、前記一般式（４）に含まれる例示化合物７、８、１１、１３、１４、１５、２４及び２６を用いたセルロースエステルフィルム１０１〜１０５、１０８〜１１４は、改良効果が大きく、より好ましいことが分かる。なお、リターデーション発現剤を含まないセルロースエステルフィルム１２２は、リターデーション値が小さく、光学補償フィルムとしての機能を全く有さない。
【０３０５】
実施例２
〔偏光板の作製〕
厚さ、１２０μｍのポリビニルアルコールフィルムを、一軸延伸（温度１１０℃、延伸倍率５倍）した。
【０３０６】
これをヨウ素０．０７５ｇ、ヨウ化カリウム５ｇ、水１００ｇからなる水溶液に６０秒間浸漬し、次いでヨウ化カリウム６ｇ、ホウ酸７．５ｇ、水１００ｇからなる６８℃の水溶液に浸漬した。これを水洗、乾燥し偏光子を得た。
【０３０７】
次いで、下記工程１〜５に従って偏光子の表側と前記セルロースエステルフィルム１０１〜１２１とを貼り合わせ、裏面側にはコニカミノルタタックＫＣ４ＵＹ（コニカミノルタオプト（株）製セルロースエステルフィルム）を貼り合わせて偏光板を作製した。
【０３０８】
工程１：前記セルロースエステルフィルム１０１〜１２１を、６０℃の２モル／Ｌの水酸化ナトリウム溶液に９０秒間浸漬し、次いで水洗し乾燥して、偏光子と貼合する側を鹸化したセルロースエステルフィルムを得た。
【０３０９】
工程２：前記偏光子を固形分２質量％のポリビニルアルコール接着剤槽中に１〜２秒浸漬した。
【０３１０】
工程３：工程２で偏光子に付着した過剰の接着剤を軽く拭き除き、これを工程１で処理したセルロースエステルフィルムの上にのせて配置した。
【０３１１】
工程４：工程３で積層したセルロースエステルフィルム１０１〜１２１と偏光子の偏光子側の面に、前記コニカミノルタタックＫＣ４ＵＹを重ね、圧力２０〜３０Ｎ／ｃｍ２、搬送スピード約２ｍ／分で貼合した。
【０３１２】
工程５：８０℃の乾燥機中に工程４で作製した偏光子とセルロースエステルフィルム１０１〜１２１とコニカミノルタタックＫＣ４ＵＹとを貼り合わせた試料を２分間乾燥し、偏光板１０１〜１２１を作製した。
【０３１３】
〔偏光板の評価〕
次に、以下のようにして偏光板の耐久性を評価した。結果を表３に示す。
【０３１４】
（耐光性）
強制劣化未処理試料の平行透過率（Ｈ０）と直行透過率（Ｈ９０）を測定し、下式に従って偏光度を算出した。その後、各々の偏光板をサンシャインウェザーメーター５００時間、ＵＶカットフィルター無しの条件で強制劣化処理を施した後、再度、強制劣化処理後の平行透過率（Ｈ０′）と直行透過率（Ｈ９０′）を測定し、下式に従って偏光度Ｐ０、Ｐ５００を算出し、偏光度変化量を下記式により求めた。
【０３１５】
〈偏光度Ｐ０、Ｐ５００の算出〉
偏光度Ｐ０＝〔（Ｈ０−Ｈ９０）／（Ｈ０＋Ｈ９０）〕１／２×１００
偏光度Ｐ５００＝〔（Ｈ０′−Ｈ９０′）／（Ｈ０′＋Ｈ９０′）〕１／２×１００
偏光度変化量＝Ｐ０−Ｐ５００
Ｐ０：強制劣化処理前の偏光度
Ｐ５００：強制劣化処理５００時間後の偏光度
以上のようにして求めた偏光度変化量を、以下の基準に則り判定し、耐光性の評価を行った。
【０３１６】
Ａ：偏光度変化量が２％未満
Ｂ：偏光度変化量が２％以上１０％未満
Ｃ：偏光度変化量が１０％以上２５％未満
Ｄ：偏光度変化量が２５％以上
ここで、Ａ、Ｂが実用上問題ないレベルと判断した。
【０３１７】
（耐熱湿性）
上記の要領で得られた５００ｍｍ×５００ｍｍの偏光板試料２枚を熱処理（条件：８０℃、９０％ＲＨで１００時間放置する）し、直交状態にしたときの縦または横の中心線部分のどちらか大きい方の縁の白抜け部分の長さを測定して、辺の長さ（５００ｍｍ）に対する比率を算出し、その比率に応じて下記のように判定した。縁の白抜けとは直交状態で光を通さない偏光板の縁の部分が光を通す状態になることで、目視で判定できる。偏光板の状態では縁の部分の表示が見えなくなる故障となる。
【０３１８】
Ａ：縁の白抜けが５％未満（偏光板として問題ないレベル）
Ｂ：縁の白抜けが５％以上１０％未満（偏光板として問題ないレベル）
Ｃ：縁の白抜けが１０％以上２０％未満（偏光板として何とか使えるレベル）
Ｄ：縁の白抜けが２０％以上（偏光板として問題のあるレベル）
ここで、Ａ、Ｂが実用上問題ないレベルと判断した。
【０３１９】
【表２】
0005381938.tif 000026
【０３２０】
表２から明らかなように、本発明の偏光板１０１〜１１６は比較の偏光板１２０、１２１に比べて、耐久性が良好な実用上優れた偏光板であることが分かる。
【０３２１】
実施例３
〔液晶表示装置の作製〕
視野角測定を行う液晶パネルを以下のようにして作製し、液晶表示装置としての特性を評価した。
【０３２２】
ＳＯＮＹ製４０型ディスプレイＫＬＶ−４０Ｊ３０００の予め貼合されていた両面の偏光板を剥がして、上記作製した偏光板１０１〜１２０をそれぞれ液晶セルのガラス面の両面に貼合した。
【０３２３】
その際、その偏光板の貼合の向きは、本発明のセルロースエステルフィルムの面が、液晶セル側となるように、かつ、予め貼合されていた偏光板の吸収軸と偏光板１０１〜１２１の吸収軸とが、同一の方向に吸収軸が向くように行い、液晶表示装置１０１〜１２１を各々作製した。
【０３２４】
〔液晶表示装置としての特性評価〕
上記のようにして作製した液晶表示装置について、以下に記載した評価を行った。その結果を表３に示す。
【０３２５】
（正面コントラストムラ）
２３℃５５％ＲＨの環境で、各々の液晶表示装置のバックライトを１週間連続点灯した後、測定を行った。測定にはＥＬＤＩＭ社製ＥＺ−Ｃｏｎｔｒａｓｔ１６０Ｄを用いて、液晶表示装置で白表示と黒表示の表示画面の法線方向からの輝度を測定し、その比を正面コントラストとした。
【０３２６】
正面コントラスト＝表示装置の法線方向から測定した白表示の輝度／表示装置の法線方向から測定した黒表示の輝度
液晶表示装置の任意の５点の正面コントラストを測定し、以下の基準にて評価した。
【０３２７】
Ａ：正面コントラストが０〜５％未満のばらつきであり、ムラが小さい
Ｂ：正面コントラストが５〜１０％未満のばらつきであり、ムラがややある
Ｃ：正面コントラストが１０％以上のばらつきであり、ムラが大きい
ここで、Ａ、Ｂが実用上問題ないレベルと判断した。
【０３２８】
（視野角劣化）
２３℃５５％ＲＨの環境でＥＬＤＩＭ社製ＥＺ−Ｃｏｎｔｒａｓｔ１６０Ｄを用いて液晶表示装置の視野角測定を行った。続いて２３℃２０％ＲＨ、更に２３℃８０％ＲＨの環境下で、作製した液晶表示装置の視野角を測定し下記基準にて評価した。最後に２３℃５５％ＲＨの環境でもう一度視野角測定を行い、前記測定の際の変化が可逆変動であることを確認した。尚、これらの測定は、液晶表示装置を当該環境に５時間置いてから測定を行った。
【０３２９】
Ａ：視野角変動が認められない
Ｂ：視野角変動がやや認められる
Ｃ：視野角変動が認められる
ここで、Ａ、Ｂが実用上問題ないレベルと判断した。
【０３３０】
【表３】
0005381938.tif 000027
【０３３１】
表３から明らかなように、本発明の偏光板１０１〜１１６を用いた液晶表示装置１０１〜１１６は、比較の偏光板１２０、１２１を用いた液晶表示装置１２０、１２１に対して、正面コントラストムラもなく、湿度が変動する条件下でも視野角変動のない極めて安定な、耐久性の優れた液晶表示装置であることがわかる。